(57)【特許請求の範囲】
【請求項１】
（Ａ）単数の芳香環、または、２価の炭化水素基、２価のケイ素含有基、２価の窒素含有基、２価のリン含有基、２価の酸素含有基、２価の硫黄含有基、もしくは直接結合を介して互いに結合する複数の芳香環からなり、その芳香環には２つのハロゲン原子、擬ハロゲン化物またはボロン酸基が結合した疎水性基形成用モノマー、あるいは、２価の炭化水素基、２価のケイ素含有基、２価の窒素含有基、２価のリン含有基、２価の酸素含有基、２価の硫黄含有基、もしくは直接結合を介して互いに結合する複数の芳香環が、２価の炭化水素基、２価のケイ素含有基、２価の窒素含有基、２価のリン含有基、２価の酸素含有基、２価の硫黄含有基、もしくは直接結合を介して繰り返し結合し、両末端の芳香環には２つのハロゲン原子、擬ハロゲン化物またはボロン酸基が結合した疎水性基形成用オリゴマーを準備する工程と、
（Ｂ）単数の芳香環、または、２価の炭化水素基、２価のケイ素含有基、２価の窒素含有基、２価のリン含有基、２価の酸素含有基、２価の硫黄含有基、もしくは直接結合を介して互いに結合する複数の芳香環からなり、その芳香環には２つのハロゲン原子、擬ハロゲン化物またはボロン酸基が結合し、芳香環のうち少なくとも１つがアミノアルキル基を有するアミノアルキル基含有モノマーを準備する工程と、
（Ｃ）前記疎水性基形成用モノマーあるいは前記疎水性基形成用オリゴマーと前記アミノアルキル基含有モノマーとを反応させ、ポリマーを合成する工程と、
（Ｄ）前記ポリマー中の前記アミノ基を四級化させる工程と
を備える陰イオン交換樹脂の製造方法であって、
前記陰イオン交換樹脂において、
前記疎水性基形成用モノマーあるいは前記疎水性基形成用オリゴマーの残基が、２価の疎水性基を形成し、
前記四級化させた前記アミノ基が、陰イオン交換基を形成し、
前記四級化された前記アミノアルキル基含有モノマーの残基が、２価の親水性基を形成し、
前記疎水性基と前記親水性基とが直接結合を介して結合されていることを特徴とする、陰イオン交換樹脂の製造方法。
【請求項２】
前記疎水性基が、
下記式（２）で示される、ハロゲン原子、擬ハロゲン化物もしくはアルキル基で置換されていてもよいビスフェノール残基、および／または、
下記式（２’）で示される、ハロゲン原子、擬ハロゲン化物もしくはアルキル基で置換されていてもよいｏ−、ｍ−もしくはｐ−フェニレン基
を含むことを特徴とする、請求項１に記載の陰イオン交換樹脂の製造方法。
【化１】
0006653434.tif 000093
（式中、Ｒは、ハロゲン原子または擬ハロゲン化物で置換されていてもよい、炭化水素基、ケイ素含有基、窒素含有基、リン含有基、酸素含有基、硫黄含有基、または直接結合を示し、Ａｌｋは、互いに同一または相異なって、アルキル基を示し、Ｘは、互いに同一または相異なって、ハロゲン原子または擬ハロゲン化物を示し、ｐ１、ｐ２、ｑ１、およびｑ２は、互いに同一または相異なって、０〜４の整数を示す。）
【化２】
0006653434.tif 000094
（式中、Ａｌｋは、アルキル基を示し、Ｘは、ハロゲン原子または擬ハロゲン化物を示し、ｐ１およびｑ１は、互いに同一または相異なって、０〜４の整数を示す。）
【請求項３】
前記親水性基が、
下記式（３）で示される、前記陰イオン交換基を含む置換基で置換されているビスフェノールフルオレン残基、および／または、
下記式（３’）で示される、前記陰イオン交換基を含む置換基で置換されているｏ−、ｍ−もしくはｐ−フェニレン基
であることを特徴とする、請求項１または２に記載の陰イオン交換樹脂の製造方法。
【化３】
0006653434.tif 000095
（式中、Ｒは、前記陰イオン交換基を含む置換基で置換されていてもよい、炭化水素基、ケイ素含有基、窒素含有基、リン含有基、酸素含有基、硫黄含有基、芳香族基、または直接結合を示し、Ａｌｋは、互いに同一または相異なって、アルキル基を示し、Ｘは、互いに同一または相異なって、ハロゲン原子または擬ハロゲン化物を示し、Ｉｏｎは、互いに同一または相異なって、陰イオン交換基を含む置換基を示し、ｐ１、ｐ２、ｑ１、およびｑ２は、互いに同一または相異なって、０〜４の整数を示し、ｒ１、ｒ２、およびｒ３は、互いに同一または相異なって、０〜４の整数を示すとともに、ｒ１、ｒ２、およびｒ３の少なくとも一つが、１以上を示す。）
【化４】
0006653434.tif 000096
（式中、Ａｌｋは、アルキル基を示し、Ｘは、ハロゲン原子または擬ハロゲン化物を示し、Ｉｏｎは、陰イオン交換基を含む置換基を示し、ｐ１およびｑ１は、０〜４の整数を示し、ｒ１は、１〜４の整数を示す。）
【請求項４】
請求項１ないし３のいずれか１項に記載の方法により陰イオン交換樹脂を得る工程と、
前記陰イオン交換樹脂を含む燃料電池用電解質膜を得る工程と
を備えることを特徴とする、燃料電池用電解質膜の製造方法。
【請求項５】
請求項１ないし３のいずれか１項に記載の方法により陰イオン交換樹脂を得る工程と、
前記陰イオン交換樹脂を含む電極触媒層形成用バインダーを得る工程と
を備えることを特徴とする、電極触媒層形成用バインダーの製造方法。
【請求項６】
請求項５に記載の方法により電極触媒層形成用バインダーを得る工程と、
前記電極触媒層形成用バインダーを含む電池電極触媒層を得る工程と
を備えることを特徴とする、電池電極触媒層の製造方法。
【請求項７】
請求項１ないし３のいずれか１項に記載の方法により陰イオン交換樹脂を得る工程と、
前記陰イオン交換樹脂を用いて燃料電池用電解質膜を得る工程と、
前記燃料電池用電解質膜を用いて燃料電池を得る工程と
を備える燃料電池の製造方法であって、
前記燃料電池が、
前記燃料電池用電解質膜と、
前記燃料電池用電解質膜を挟んで対向配置され、含水素燃料が供給される燃料側電極、および、酸素または空気が供給される酸素側電極と、
を備えたことを特徴とする、燃料電池の製造方法。
【請求項８】
前記含水素燃料が、水素、アルコール、またはヒドラジン類であることを特徴とする、請求項７に記載の燃料電池の製造方法。
【請求項９】
請求項６に記載の方法により電池電極触媒層を得る工程と、
前記電池電極触媒層を用いて燃料電池を得る工程と
を備える燃料電池の製造方法であって、
前記燃料電池が、
電解質膜と、
前記電解質膜を挟んで対向配置され、含水素燃料が供給される燃料側電極、および、酸素または空気が供給される酸素側電極と
を備え、
前記燃料側電極および／または前記酸素側電極が、前記電池電極触媒層を含むことを特徴とする、燃料電池の製造方法。
【請求項１０】
前記含水素燃料が、水素、アルコール、またはヒドラジン類であることを特徴とする、請求項９に記載の燃料電池の製造方法。
【発明の詳細な説明】
【技術分野】
【０００１】
本発明は、陰イオン交換樹脂、その製造方法、燃料電池用電解質膜、電極触媒層形成用バインダー、電池電極触媒層および燃料電池に関する。
【背景技術】
【０００２】
２価の飽和炭化水素基を介して互いに結合する複数の芳香環からなる２価の疎水性基と、単数の芳香環からなる、または、炭素−炭素結合（直接結合）を介して互いに結合する複数の芳香環からなる２価の結合性基と、２価の飽和炭化水素基を介して互いに結合する複数の芳香環を有し、飽和炭化水素基に陰イオン交換基を有する芳香環が炭素−炭素結合を介して結合されている２価の親水性基とからなり、疎水性基および結合性基がエーテル結合を介して繰り返される疎水ユニットと、親水性基および結合性基がエーテル結合を介して繰り返される親水ユニットとを有し、疎水ユニットと親水ユニットとがエーテル結合を介して結合されている陰イオン交換樹脂が知られている（特許文献１）。
【先行技術文献】
【特許文献】
【０００３】
【特許文献１】特開２０１３−４７３０９号公報
【発明の概要】
【発明が解決しようとする課題】
【０００４】
しかし、特許文献１に記載された陰イオン交換樹脂には、物理的性質（アニオン導電率）が十分ではないという課題が存在した。特許文献１に記載の陰イオン交換樹脂の製造方法では、陰イオン交換樹脂前駆体ポリマーを製造した後に陰イオン交換基を導入するため、陰イオン交換基を導入しない部位（疎水部）の構造が、反応性の観点から限定されるため、高物性が期待できる構造を選択できない場合が存在した。
【０００５】
そこで、本発明は、物理的性質（アニオン導電率）に優れる燃料電池用電解質膜、電極触媒層形成用バインダーおよび電池電極触媒層を製造できる陰イオン交換樹脂およびその製造方法、その陰イオン交換樹脂から形成される燃料電池用電解質膜および電極触媒層形成用バインダー、その電極触媒層形成用バインダーから形成される電池電極触媒層、ならびにその燃料電池用電解質膜または電池電極触媒層を備える燃料電池を提供することを目的とする。
【課題を解決するための手段】
【０００６】
前記課題を解決するために、本発明の陰イオン交換樹脂は、
（Ａ）単数の芳香環、または、２価の炭化水素基、２価のケイ素含有基、２価の窒素含有基、２価のリン含有基、２価の酸素含有基、２価の硫黄含有基、もしくは直接結合を介して互いに結合する複数の芳香環からなり、その芳香環には２つのハロゲン原子、擬ハロゲン化物またはボロン酸基が結合した疎水性基形成用モノマー、あるいは、２価の炭化水素基、２価のケイ素含有基、２価の窒素含有基、２価のリン含有基、２価の酸素含有基、２価の硫黄含有基、もしくは直接結合を介して互いに結合する複数の芳香環が、２価の炭化水素基、２価のケイ素含有基、２価の窒素含有基、２価のリン含有基、２価の酸素含有基、２価の硫黄含有基、もしくは直接結合を介して繰り返し結合し、両末端の芳香環には２つのハロゲン原子、擬ハロゲン化物またはボロン酸基が結合した疎水性基形成用オリゴマーを準備し、
（Ｂ）単数の芳香環、または、２価の炭化水素基、２価のケイ素含有基、２価の窒素含有基、２価のリン含有基、２価の酸素含有基、２価の硫黄含有基、もしくは直接結合を介して互いに結合する複数の芳香環からなり、その芳香環には２つのハロゲン原子、擬ハロゲン化物またはボロン酸基が結合し、芳香環のうち少なくとも１つがアミノアルキル基を有するアミノアルキル基含有モノマーを準備し、
（Ｃ）前記疎水性基形成用モノマーまたは前記疎水性基形成用オリゴマーと前記アミノアルキル基含有モノマーとを反応させ、ポリマーを合成し、
（Ｄ）前記ポリマー中の前記アミノ基を四級化させる
ことにより得られ、
前記疎水性基形成用モノマーまたは前記疎水性基形成用オリゴマーの残基が、２価の疎水性基を形成し、
前記四級化させた前記アミノ基が、陰イオン交換基を形成し、
前記四級化された前記アミノアルキル基含有モノマーの残基が、２価の親水性基を形成し、
前記疎水性基と前記親水性基とが直接結合を介して結合されていることを特徴とする。
【０００７】
本発明の陰イオン交換樹脂では、前記疎水性基が、
下記式（２）で示される、ハロゲン原子、擬ハロゲン化物もしくはアルキル基で置換されていてもよいビスフェノール残基、および／または、
下記式（２’）で示される、ハロゲン原子、擬ハロゲン化物もしくはアルキル基で置換されていてもよいｏ−、ｍ−もしくはｐ−フェニレン基
を含むことが好適である。
【０００８】
【化１】
0006653434.tif 000002
（式中、Ｒは、ハロゲン原子または擬ハロゲン化物で置換されていてもよい、炭化水素基、ケイ素含有基、窒素含有基、リン含有基、酸素含有基、硫黄含有基、芳香族基、または直接結合を示し、Ａｌｋは、互いに同一または相異なって、アルキル基を示し、Ｘは、互いに同一または相異なって、ハロゲン原子または擬ハロゲン化物を示し、ｐ１、ｐ２、ｑ１、およびｑ２は、互いに同一または相異なって、０〜４の整数を示す。）
【０００９】
【化２】
0006653434.tif 000003
（式中、Ａｌｋは、アルキル基を示し、Ｘは、ハロゲン原子または擬ハロゲン化物を示し、ｐ１、およびｑ１は、互いに同一または相異なって、０〜４の整数を示す。）
【００１０】
本発明の陰イオン交換樹脂では、前記親水性基が、
下記式（３）で示される、前記陰イオン交換基を含む置換基で置換されている、アルキル基で置換されていてもよいビスフェノール残基、および／または、
下記式（３’）で示される、前記陰イオン交換基を含む置換基で置換されているｏ−、ｍ−もしくはｐ−フェニレン基
を含むことが好適である。
【００１１】
【化３】
0006653434.tif 000004
（式中、Ｒは、前記陰イオン交換基を含む置換基で置換されていてもよい、炭化水素基、ケイ素含有基、窒素含有基、リン含有基、酸素含有基、硫黄含有基、芳香族基、または直接結合を示し、Ａｌｋは、互いに同一または相異なって、アルキル基を示し、Ｘは、互いに同一または相異なって、ハロゲン原子または擬ハロゲン化物を示し、Ｉｏｎは、互いに同一または相異なって、陰イオン交換基を含む置換基を示し、ｐ１、ｐ２、ｑ１、およびｑ２は、互いに同一または相異なって、０〜４の整数を示し、ｒ１、ｒ２、およびｒ３は、互いに同一または相異なって、０〜４の整数を示すとともに、ｒ１、ｒ２、およびｒ３の少なくとも一つが、１以上を示す。）
【００１２】
【化４】
0006653434.tif 000005
（式中、Ａｌｋは、アルキル基を示し、Ｘは、ハロゲン原子または擬ハロゲン化物を示し、Ｉｏｎは、陰イオン交換基を含む置換基を示し、ｐ１およびｑ１は、０〜４の整数を示し、ｒ１は、１〜４の整数を示す。）
【００１３】
前記課題を解決するために、本発明の燃料電池用電解質膜は、上記の陰イオン交換樹脂を含むことを特徴とする。
【００１４】
前記課題を解決するために、本発明の電極触媒層形成用バインダーは、上記の陰イオン交換樹脂を含むことを特徴とする。
【００１５】
前記課題を解決するために、本発明の電池電極触媒層は、上記の電極触媒層形成用バインダーを含むことを特徴とする。
【００１６】
前記課題を解決するために、本発明の燃料電池は、
上記の陰イオン交換樹脂を含む電解質膜と、
前記電解質膜を挟んで対向配置され、含水素燃料が供給される燃料側電極、および、酸素または空気が供給される酸素側電極と、
を備えたことを特徴とする。
【００１７】
本発明の燃料電池では、前記含水素燃料が、水素、アルコール、またはヒドラジン類であることが好適である。
【００１８】
前記課題を解決するために、本発明の陰イオン交換樹脂の製造方法は、
（Ａ）単数の芳香環、または、２価の炭化水素基、２価のケイ素含有基、２価の窒素含有基、２価のリン含有基、２価の酸素含有基、２価の硫黄含有基、もしくは直接結合を介して互いに結合する複数の芳香環からなり、その芳香環には２つのハロゲン原子、擬ハロゲン化物またはボロン酸基が結合した疎水性基形成用モノマー、あるいは、２価の炭化水素基、２価のケイ素含有基、２価の窒素含有基、２価のリン含有基、２価の酸素含有基、２価の硫黄含有基、もしくは直接結合を介して互いに結合する複数の芳香環が、２価の炭化水素基、２価のケイ素含有基、２価の窒素含有基、２価のリン含有基、２価の酸素含有基、２価の硫黄含有基、もしくは直接結合を介して繰り返し結合し、両末端の芳香環には２つのハロゲン原子、擬ハロゲン化物またはボロン酸基が結合した疎水性基形成用オリゴマーを準備する工程と、
（Ｂ）単数の芳香環、または、２価の炭化水素基、２価のケイ素含有基、２価の窒素含有基、２価のリン含有基、２価の酸素含有基、２価の硫黄含有基、もしくは直接結合を介して互いに結合する複数の芳香環からなり、その芳香環には２つのハロゲン原子、擬ハロゲン化物またはボロン酸基が結合し、芳香環のうち少なくとも１つがアミノアルキル基を有するアミノアルキル基含有モノマーを準備する工程と、
（Ｃ）前記疎水性基形成用モノマーあるいは前記疎水性基形成用オリゴマーと前記アミノアルキル基含有モノマーとを反応させ、ポリマーを合成する工程と、
（Ｄ）前記ポリマー中の前記アミノ基を四級化させる工程と
を備える陰イオン交換樹脂の製造方法であって、
前記陰イオン交換樹脂において、
前記疎水性基形成用モノマーあるいは前記疎水性基形成用オリゴマーの残基が、２価の疎水性基を形成し、
前記四級化させた前記アミノ基が、陰イオン交換基を形成し、
前記四級化された前記アミノアルキル基含有モノマーの残基が、２価の親水性基を形成し、
前記疎水性基と前記親水性基とが直接結合を介して結合されていることを特徴とする。
【発明の効果】
【００１９】
本発明によれば、イオン交換基を含有しない疎水部構造の選択幅が大きく広がる。これにより、疎水部構造は、反応活性の高低に左右されず、物理的性質（導電率）や化学的安定性を高める構造を選択することができる。また、上記の製造方法によれば、ポリマー化より前にイオン交換基前駆基を導入することができるため、導入位置および導入量の制御を容易にすることができる。これにより、物理的性質（アニオン導電率）に優れる燃料電池用電解質膜、電極触媒層形成用バインダーおよび電池電極触媒層を製造できる陰イオン交換樹脂およびその製造方法、その陰イオン交換樹脂から形成される燃料電池用電解質膜および電極触媒層形成用バインダー、その電極触媒層形成用バインダーから形成される電池電極触媒層、ならびにその燃料電池用電解質膜または電池電極触媒層を備える燃料電池を提供できる。
【図面の簡単な説明】
【００２０】
【図１】本発明の燃料電池の一実施形態を示す概略構成図である。
【図２】実施例および比較例で得た陰イオン交換樹脂の水酸化物イオン導電率を測定した際のデータである。
【発明を実施するための形態】
【００２１】
本発明の陰イオン交換樹脂は、２価の疎水性基と、２価の親水性基とからなる。
【００２２】
本発明の陰イオン交換樹脂において、２価の疎水性基は、単数の芳香環からなる、または、２価の炭化水素基、２価のケイ素含有基、２価の窒素含有基、２価のリン含有基、２価の酸素含有基、２価の硫黄含有基、もしくは直接結合を介して互いに結合する複数（２つ以上、好ましくは、２つ）の芳香環からなり、その芳香環には２つのハロゲン原子、擬ハロゲン化物またはボロン酸基が結合した疎水性基形成用モノマーの残基により形成される。あるいは、２価の炭化水素基、２価のケイ素含有基、２価の窒素含有基、２価のリン含有基、２価の酸素含有基、２価の硫黄含有基、もしくは直接結合を介して互いに結合する複数の芳香環が、２価の炭化水素基、２価のケイ素含有基、２価の窒素含有基、２価のリン含有基、２価の酸素含有基、２価の硫黄含有基、もしくは直接結合を介して繰り返し結合し、両末端の芳香環には２つのハロゲン原子、擬ハロゲン化物またはボロン酸基が結合した疎水性基形成用オリゴマーの残基により形成される。
【００２３】
芳香環としては、例えば、ベンゼン環、ナフタレン環、インデン環、アズレン環、フルオレン環、アントラセン環、フェナントレン環などの、炭素数６〜１４の単環または多環芳香族炭化水素、および、アゾール、オキソール、チオフェン、オキサゾール、チアゾール、ピリジンなどの、複素環式化合物が挙げられる。
【００２４】
芳香環として、好ましくは、炭素数６〜１４の単環芳香族炭化水素が挙げられ、より好ましくは、ベンゼン環が挙げられる。
【００２５】
また、芳香環は、必要により、ハロゲン原子、アルキル基、擬ハロゲン化物、ボロン酸基などの置換基に置換されていてもよい。擬ハロゲン化物としては、トリフルオロメチル基、−ＣＮ、−ＮＣ、−ＯＣＮ、−ＮＣＯ、−ＯＮＣ、−ＳＣＮ、−ＮＣＳ、−ＳｅＣＮ、−ＮＣＳｅ、−ＴｅＣＮ、−ＮＣＴｅ、−Ｎ３が挙げられる。
【００２６】
なお、芳香環がハロゲン原子、アルキル基、擬ハロゲン化物、ボロン酸基などの置換基に置換される場合において、ハロゲン原子、アルキル基、擬ハロゲン化物、ボロン酸基などの置換基の置換数および置換位置は、目的および用途に応じて、適宜設定される。
【００２７】
ただし、疎水性基形成用モノマーまたは疎水性基形成用オリゴマーは、その芳香環に少なくとも２つのハロゲン原子、擬ハロゲン化物またはボロン酸基が結合している。その２つのハロゲン原子、擬ハロゲン化物またはボロン酸基の結合位置に関しては、単数の芳香環からなる疎水性基形成用モノマーの場合は当該芳香環であり、２つの芳香環を有する疎水性基形成用モノマーの場合は各々の芳香環であり、３つ以上の芳香環を有する疎水性基形成用モノマーまたは疎水性基形成用オリゴマーの場合は両末端の芳香環である。
【００２８】
なお、疎水性基形成用モノマーまたは疎水性基形成用オリゴマーから、芳香環に結合した２つのハロゲン原子、擬ハロゲン化物またはボロン酸基を除いた残基が、２価の疎水性基を形成する。
【００２９】
ハロゲン原子に置換された芳香環として、より具体的には、例えば、１〜４つのハロゲン原子で置換されたベンゼン環（例えば、１〜４つのフッ素で置換されたベンゼン環、１〜４つの塩素で置換されたベンゼン環、１〜４つの臭素で置換されたベンゼン環、１〜４つのヨウ素で置換されたベンゼン環など、１〜４のハロゲン原子は、全て同一であっても、相異なっていてもよい）などが挙げられる。
【００３０】
２価の炭化水素基としては、例えば、メチレン（−ＣＨ２−）、エチレン、プロピレン、イソプロピレン（−Ｃ（ＣＨ３）２−）、ブチレン、イソブチレン、ｓｅｃ−ブチレン、ペンチレン（ペンテン）、イソペンチレン、ｓｅｃ−ペンチレン、ヘキシレン（ヘキサメチレン）、３−メチルペンテン、ヘプチレン、オクチレン、２−エチルヘキシレン、ノニレン、デシレン、イソデシレン、ドデシレン、テトラデシレン、ヘキサデシレン、オクタデシレンなどの、炭素数１〜２０の２価の飽和炭化水素基が挙げられる。
【００３１】
２価の炭化水素基として、好ましくは、炭素数１〜３の２価の飽和炭化水素基、具体的には、メチレン（−ＣＨ２−）、エチレン、プロピレン、イソプロピレン（−Ｃ（ＣＨ３）２−）が挙げられ、より好ましくは、メチレン（−ＣＨ２−）、イソプロピレン（−Ｃ（ＣＨ３）２−）が挙げられ、とりわけ好ましくは、イソプロピレン（−Ｃ（ＣＨ３）２−）が挙げられる。
【００３２】
２価の炭化水素基は、前記した芳香環における、１価の残基で置換されていても良い。
【００３３】
このような疎水性基として、好ましくは、下記式（２）で示される、ハロゲン原子、擬ハロゲン化物、またはアルキル基で置換されていてもよいビフェニレン基、下記式（２’）で示される、ハロゲン原子、擬ハロゲン化物、またはアルキル基で置換されていてもよいｏ−、ｍ−またはｐ−フェニレン基が挙げられる。
【００３４】
【化５】
0006653434.tif 000006
（式中、Ｒは、ハロゲン原子または擬ハロゲン化物で置換されていてもよい、炭化水素基、ケイ素含有基、窒素含有基、リン含有基、酸素含有基、硫黄含有基、芳香族基、または直接結合を示し、Ａｌｋは、互いに同一または相異なって、アルキル基を示し、Ｘは、互いに同一または相異なって、ハロゲン原子または擬ハロゲン化物を示し、ｐ１、ｐ２、ｑ１、およびｑ２は、互いに同一または相異なって、０〜４の整数を示す。）
【００３５】
【化６】
0006653434.tif 000007
（式中、Ａｌｋは、アルキル基を示し、Ｘは、ハロゲン原子または擬ハロゲン化物を示し、ｐ１およびｑ１は、互いに同一または相異なって、０〜４の整数を示す。）
【００３６】
上記式（２）において、Ｒは、炭化水素基、ケイ素含有基、窒素含有基、リン含有基、酸素含有基、硫黄含有基、芳香族基、または直接結合を示す。芳香族基としては、例えば、前記した芳香環における、２価の残基が挙げられる。好ましくは、ｍ−フェニレン基およびフルオレニル基が挙げられる。
【００３７】
上記式（２）において、Ａｌｋは、互いに同一または相異なって、アルキル基を示す。アルキル基としては、メチル基、エチル基、プロピル基、ｉ−プロピル基、ブチル基、ｉ−ブチル基、ｓｅｃ−ブチル基、ｔ−ブチル基、ペンチル基、ヘキシル基、ヘプチル基、オクチル基等の炭素数１〜２０のアルキル基；シクロプロピル基、シクロブチル基、シクロペンチル基、シクロヘキシル基、シクロヘプチル基、シクロオクチル基等の炭素数１〜２０のシクロアルキル基が挙げられる。
【００３８】
上記式（２）において、Ｘは、互いに同一または相異なって、上記したハロゲン原子または擬ハロゲン化物を示す。
【００３９】
上記式（２）において、ｐ１およびｐ２は、互いに同一または相異なって、０〜４の整数を示し、化学的安定性の観点から、好ましくは、ｐ１およびｐ２の少なくとも一方が１〜４を示し、とりわけ好ましくは、ｐ１およびｐ２がともに４を示す。上記式（２）において、ｑ１およびｑ２は、互いに同一または相異なって、０〜４の整数を示す。
【００４０】
上記式（２’）において、Ｘは、上記したハロゲン原子または擬ハロゲン化物を示し、また、ｐ１は、０〜４の整数を示し、好ましくは、４を示す。擬ハロゲン化物としては、上記した擬ハロゲン化物が挙げられる。
【００４１】
上記式（２’）において、Ａｌｋは、上記したアルキル基を示し、ｑ１は、０〜４の整数を示す。
【００４２】
このような疎水性基として、とりわけ好ましくは、下記式（４）、下記式（４’）、下記式（４’’）で示されるものが挙げられる。
【００４３】
【化７】
0006653434.tif 000008
【００４４】
【化８】
0006653434.tif 000009
【００４５】
【化９】
0006653434.tif 000010
【００４６】
疎水性基には、下記式（１）で表される２価の結合性基を導入することができる。
【００４７】
【化１０】
0006653434.tif 000011
（式中、Ｚ１〜Ｚ９は、互いに同一または相異なって、炭素原子またはケイ素原子を示し、Ｒ’１〜Ｒ’１０は、互いに同一または相異なって、ケイ素含有基、窒素含有基、リン含有基、酸素含有基、硫黄含有基、または直接結合を示し、Ｘ１〜Ｘ１８は、互いに同一または相異なって、ハロゲン原子、擬ハロゲン化物、または水素原子を示し、ａは、１以上の整数を示し、ｂ、ｃ、ｄ、ｅ、ｆ、ｇ、ｈおよびｉは、互いに同一または相異なって、０以上の整数を示す。）
【００４８】
上記式（１）において、Ｚ１〜Ｚ９は、互いに同一または相異なって、炭素原子またはケイ素原子を示し、好ましくは炭素原子を示す。
【００４９】
上記式（１）において、Ｒ’１〜Ｒ’１０は、互いに同一または相異なって、ケイ素含有基、窒素含有基、リン含有基、酸素含有基、硫黄含有基、または直接結合を示し、好ましくは直接結合を示す。
【００５０】
上記式（１）において、Ｘ１〜Ｘ１８は、互いに同一または相異なって、上記したハロゲン原子もしくは擬ハロゲン化物、または水素原子を示し、好ましくはハロゲン原子または水素原子を示し、より好ましくはフッ素原子を示す。
【００５１】
上記式（１）において、ａは、１以上の整数を示し、好ましくは１〜２０の整数を示し、より好ましくは４〜８の整数を示す。
【００５２】
上記式（１）において、ｂ、ｃ、ｄ、ｅ、ｆ、ｇ、ｈおよびｉは、互いに同一または相異なって、０以上の整数を示し、好ましくは０〜１０の整数を示し、より好ましくは０〜３の整数を示し、さらに好ましくは０または１を示す。
【００５３】
このような２価の結合性基として、好ましくは、以下の構造を有するものが挙げられる。
【００５４】
【化１１】
0006653434.tif 000012
【００５５】
上記式において、ａは１以上の整数を示し、好ましくは１〜２０の整数を示し、より好ましくは２〜６の整数を示す。
【００５６】
上記式において、ｋは１以上の整数を示し、好ましくは１〜２０の整数を示し、より好ましくは１〜３の整数を示し、さらに好ましくは１を示す。
【００５７】
Ｒ’は、互いに同一または相異なって、ケイ素含有基、窒素含有基、リン含有基、酸素含有基、硫黄含有基、または直接結合を示し、好ましくは直接結合を示す。
【００５８】
２価の結合性基を導入する位置については、適宜選択することができるが、例えば、上記した式（２）のＲとして導入することができる。
【００５９】
このような疎水性基として、好ましくは、下記式（２’’）、下記式（２’’’）で示されるものが挙げられる。
【００６０】
【化１２】
0006653434.tif 000013
（式中、Ａｌｋは、互いに同一または相異なって、アルキル基を示し、Ｘは、互いに同一または相異なって、ハロゲン原子または擬ハロゲン化物を示し、ｐ１、ｐ２、ｑ１、およびｑ２は、互いに同一または相異なって、０〜４の整数を示し、Ｚ１〜Ｚ９は、互いに同一または相異なって、炭素原子またはケイ素原子を示し、Ｒ’１〜Ｒ’１０は、互いに同一または相異なって、ケイ素含有基、窒素含有基、リン含有基、酸素含有基、硫黄含有基、または直接結合を示し、Ｘ１〜Ｘ１８は、互いに同一または相異なって、ハロゲン原子、擬ハロゲン化物、または水素原子を示し、ａは、１以上の整数を示し、ｂ、ｃ、ｄ、ｅ、ｆ、ｇ、ｈおよびｉは、互いに同一または相異なって、０以上の整数を示す。）
【００６１】
【化１３】
0006653434.tif 000014
（式中、Ａｌｋは、アルキル基を示し、Ｘは、ハロゲン原子または擬ハロゲン化物を示し、ｐ１、およびｑ１は、０〜４の整数を示し、Ｚ１〜Ｚ９は、互いに同一または相異なって、炭素原子またはケイ素原子を示し、Ｒ’１〜Ｒ’１０は、互いに同一または相異なって、ケイ素含有基、窒素含有基、リン含有基、酸素含有基、硫黄含有基、または直接結合を示し、Ｘ１〜Ｘ１８は、互いに同一または相異なって、ハロゲン原子、擬ハロゲン化物、または水素原子を示し、ａは、１以上の整数を示し、ｂ、ｃ、ｄ、ｅ、ｆ、ｇ、ｈおよびｉは、互いに同一または相異なって、０以上の整数を示す。）
【００６２】
このような疎水性基として、とりわけ好ましくは、下記式（５）、下記式（５’）、下記式（５’’）、下記式（５’’’）で示されるものが挙げられる。
【００６３】
【化１４】
0006653434.tif 000015
【００６４】
【化１５】
0006653434.tif 000016
【００６５】
【化１６】
0006653434.tif 000017
【００６６】
【化１７】
0006653434.tif 000018
【００６７】
疎水性基として、その他にも、以下の構造を有するものが挙げられる。
【００６８】
【化１８】
0006653434.tif 000019
【００６９】
本発明の陰イオン交換樹脂において、２価の親水性基は、単数の芳香環からなる、または、２価の炭化水素基、２価のケイ素含有基、２価の窒素含有基、２価のリン含有基、２価の酸素含有基、２価の硫黄含有基、もしくは直接結合を介して互いに結合する複数の芳香環からなり、その芳香環には２つのハロゲン原子、擬ハロゲン化物またはボロン酸基が結合した親水性基形成用モノマーにアミノアルキル基（好ましくは三級アミノアルキル基）を導入し、得られたアミノアルキル基含有モノマーのアミノ基（好ましくは三級アミノ基）を四級化させたものの残基により形成される。
【００７０】
芳香環としては、例えば、上記した芳香環が挙げられ、好ましくは、ベンゼン環が挙げられる。
【００７１】
２価の炭化水素基としては、上記した２価の炭化水素基が挙げられる。
【００７２】
また、２価の炭化水素基に結合する芳香環の数は、１つまたは２つであって、好ましくは、２つである。
【００７３】
ここで、アミノアルキル基含有モノマーは、その芳香環に少なくとも２つのハロゲン原子、擬ハロゲン化物またはボロン酸基が結合している。その２つのハロゲン原子、擬ハロゲン化物またはボロン酸基の結合位置に関しては、単数の芳香環からなるアミノアルキル基含有モノマーの場合は当該芳香環であり、２つの芳香環を有するアミノアルキル基含有モノマーの場合は各々の芳香環である。
【００７４】
なお、アミノアルキル基含有モノマーから、芳香環に結合した２つのハロゲン原子、擬ハロゲン化物またはボロン酸基を除いた残基が、２価の親水性基を形成する。
【００７５】
なお、２価の炭化水素基に対して、さらに１つの芳香環が結合する場合には、その炭化水素基は、３価になり、また、さらに２つの芳香環が結合する場合には、その炭化水素基は、４価（炭素数が１の場合には、炭素原子）になる。
【００７６】
また、２価の炭化水素基に対して２つの芳香環が結合する場合には、それら芳香環は、例えば、直接結合を介して結合していてもよい。
【００７７】
陰イオン交換基は、親水性基において主鎖または側鎖に導入され、アミノアルキル基含有モノマーに導入されたアミノアルキル基のアミノ基を四級化させた四級アンモニウム基である。
【００７８】
陰イオン交換基として、好ましくは、−ＣＨ２Ｎ＋（ＣＨ３）３ＯＨ−が挙げられるが、その他にも、以下の構造を有するものが挙げられる。なお、以下の構造式において、＊は置換基を含む芳香環に結合する部分（アミノアルキル基のアルキル基部分）を示し、陰イオン（ＯＨ−）は省略している。
【００７９】
【化１９】
0006653434.tif 000020
（図中、Ａｌｋ、Ａｌｋ’、Ａｌｋ’’は、上記したアルキル基を示し、ｉＰｒはイソプロピル基を示す。）
【００８０】
このような陰イオン交換基を有する芳香環としては、上記した芳香環が挙げられ、好ましくは、ベンゼン環が挙げられる。
【００８１】
親水性基が複数の芳香環を有する場合には、陰イオン交換基を含む置換基は、それら芳香環の少なくとも１つに置換されていればよく、複数の芳香環に置換されていてもよく、全ての芳香環に置換されていてもよい。また、２価の炭化水素基に対して２つの芳香環が結合する場合には、陰イオン交換基を含む置換基は、それら芳香環の少なくとも１つに置換されていればよく、例えば、側鎖の芳香環の一方に置換されていてもよく、その両方に置換されていてもよい。また、陰イオン交換基を含む置換基は、１つの芳香環に複数個置換されていてもよい。
【００８２】
このような親水性基として、好ましくは、下記式（３）で示される、前記陰イオン交換基を含む置換基で置換されているビスフェノール残基、下記式（３’）で示される、前記陰イオン交換基を含む置換基で置換されているｏ−、ｍ−またはｐ−フェニレン基が挙げられる。
【００８３】
【化２０】
0006653434.tif 000021
（式中、Ｒは、前記陰イオン交換基を含む置換基で置換されていてもよい、炭化水素基、ケイ素含有基、窒素含有基、リン含有基、酸素含有基、硫黄含有基、芳香族基、または直接結合を示し、Ａｌｋは、互いに同一または相異なって、アルキル基を示し、Ｘは、互いに同一または相異なって、ハロゲン原子または擬ハロゲン化物を示し、Ｉｏｎは、互いに同一または相異なって、陰イオン交換基を含む置換基を示し、ｐ１、ｐ２、ｑ１、およびｑ２は、互いに同一または相異なって、０〜４の整数を示し、ｒ１、ｒ２、およびｒ３は、互いに同一または相異なって、０〜４の整数を示すとともに、ｒ１、ｒ２、およびｒ３の少なくとも一つが、１以上を示す。）
【００８４】
【化２１】
0006653434.tif 000022
（式中、Ａｌｋは、アルキル基を示し、Ｘは、ハロゲン原子または擬ハロゲン化物を示し、Ｉｏｎは、陰イオン交換基を含む置換基を示し、ｐ１およびｑ１は、０〜４の整数を示し、ｒ１は、１〜４の整数を示す。）
【００８５】
上記式（３）中、Ｉｏｎは、互いに同一または相異なって、上記した陰イオン交換基を含む置換基を示し、好ましくは、上記した四級アンモニウム基を示す。
【００８６】
上記式（３）中、ｒ１、ｒ２、およびｒ３は、互いに同一または相異なって、０〜４の整数を示すとともに、ｒ１、ｒ２、およびｒ３の少なくとも一つが、１以上を示す。
【００８７】
なお、上記式（３）において、ｒ１、ｒ２、および／またはｒ３が、１〜３の範囲である場合には、陰イオン交換基を含む置換基の置換位置は、目的および用途に応じて、適宜設定される。
【００８８】
上記式（３’）中、Ｉｏｎは、上記した陰イオン交換基を含む置換基を示し、好ましくは、上記した四級アンモニウム基を示す。
【００８９】
上記式（３’）中、ｓは、１〜４の整数を示す。なお、陰イオン交換基を含む置換基の置換位置は、目的および用途に応じて、適宜設定される。
【００９０】
親水性基には、上記した式（１）で表される２価の結合性基を導入することができる。２価の結合性基を導入する位置については、適宜選択することができるが、例えば、上記した式（３）のＲとして導入することができる。
【００９１】
このような親水性基として、好ましくは、下記式（３’’）で示される、前記陰イオン交換基を含む置換基で置換されているビスフェノール残基、下記式（３’’’）で示される、前記陰イオン交換基を含む置換基で置換されているｏ−、ｍ−またはｐ−フェニレン基が挙げられる。
【００９２】
【化２２】
0006653434.tif 000023
（式中、Ａｌｋは、互いに同一または相異なって、アルキル基を示し、Ｘは、互いに同一または相異なって、ハロゲン原子または擬ハロゲン化物を示し、Ｉｏｎは、互いに同一または相異なって、陰イオン交換基を含む置換基を示し、ｐ１、ｐ２、ｑ１、およびｑ２は、互いに同一または相異なって、０〜４の整数を示し、ｒ１およびｒ２は、互いに同一または相異なって、０〜４の整数を示すとともに、ｒ１およびｒ２の少なくとも一つが、１以上を示し、Ｚ１〜Ｚ９は、互いに同一または相異なって、炭素原子またはケイ素原子を示し、Ｒ’１〜Ｒ’１０は、互いに同一または相異なって、ケイ素含有基、窒素含有基、リン含有基、酸素含有基、硫黄含有基、または直接結合を示し、Ｘ１〜Ｘ１８は、互いに同一または相異なって、ハロゲン原子、擬ハロゲン化物、または水素原子を示し、ａは、１以上の整数を示し、ｂ、ｃ、ｄ、ｅ、ｆ、ｇ、ｈおよびｉは、互いに同一または相異なって、０以上の整数を示す。）
【００９３】
【化２３】
0006653434.tif 000024
（式中、Ａｌｋは、アルキル基を示し、Ｘは、ハロゲン原子または擬ハロゲン化物を示し、Ｉｏｎは、陰イオン交換基を含む置換基を示し、ｐ１、およびｑ１は、０〜４の整数を示し、ｒ１は、１〜４の整数を示し、Ｚ１〜Ｚ９は、互いに同一または相異なって、炭素原子またはケイ素原子を示し、Ｒ’１〜Ｒ’１０は、互いに同一または相異なって、ケイ素含有基、窒素含有基、リン含有基、酸素含有基、硫黄含有基、または直接結合を示し、Ｘ１〜Ｘ１８は、互いに同一または相異なって、ハロゲン原子、擬ハロゲン化物、または水素原子を示し、ａは、１以上の整数を示し、ｂ、ｃ、ｄ、ｅ、ｆ、ｇ、ｈおよびｉは、互いに同一または相異なって、０以上の整数を示す。）
【００９４】
上記式（３’’）中、Ｉｏｎは、互いに同一または相異なって、上記した陰イオン交換基を含む置換基を示し、好ましくは、上記した四級アンモニウム基を示す。
【００９５】
上記式（３’’）中、ｒ１およびｒ２は、互いに同一または相異なって、０〜４の整数を示すとともに、ｒ１およびｒ２の少なくとも一つが、１以上を示す。
【００９６】
なお、上記式（３’’）において、ｒ１および／またはｒ２が、１〜３の範囲である場合には、陰イオン交換基を含む置換基の置換位置は、目的および用途に応じて、適宜設定される。
【００９７】
上記式（３’’’）中、Ｉｏｎは、上記した陰イオン交換基を含む置換基を示し、好ましくは、上記した四級アンモニウム基を示す。
【００９８】
上記式（３’’’）中、ｒ１は、１〜４の整数を示す。なお、陰イオン交換基を含む置換基の置換位置は、目的および用途に応じて、適宜設定される。
【００９９】
親水性基として、その他にも、以下の構造を有するものが挙げられる。
【０１００】
【化２４】
0006653434.tif 000025
（式中、Ｉｏｎは、陰イオン交換基を含む置換基または水素原子を示し、少なくとも１つは陰イオン交換基を含む置換基である。また、１つのベンゼン環構造に複数のＩｏｎが結合していてもよい。）
【０１０１】
このような親水性基として、とりわけ好ましくは、下記式（６）、（６’）、（６’’）で示されるものが挙げられる。
【０１０２】
【化２５】
0006653434.tif 000026
（式中、Ｉｏｎ’は、陰イオン交換基を含む置換基を示す。）
【０１０３】
【化２６】
0006653434.tif 000027
（式中、Ｉｏｎ’は、陰イオン交換基を含む置換基を示す。）
【０１０４】
【化２７】
0006653434.tif 000028
（式中、Ｉｏｎ’およびＩｏｎ’’は、陰イオン交換基を含む置換基を示す。）
【０１０５】
また、このような疎水性基は、例えば、下記式（７）、下記式（７’）、下記式（７’’）、下記式（７’’’）、下記式（７’’’’）、あるいは、下記式（７’’’’’）で示される。
【０１０６】
【化２８】
0006653434.tif 000029
（式中、Ｒ１、Ｒ２、Ｒ３、Ｒ４、およびＲ５は、ハロゲン原子または擬ハロゲン化物で置換されていてもよい、炭化水素基、ケイ素含有基、窒素含有基、リン含有基、酸素含有基、硫黄含有基、または直接結合を示し、Ｘは、互いに同一または相異なって、ハロゲン基または擬ハロゲン基を示し、Ａｌｋは、互いに同一または相異なって、アルキル基を示し、ｐ１、ｐ２、ｐ３、ｐ４、ｐ５、ｐ６、ｑ１、ｑ２、ｑ３、ｑ４、ｑ５、およびｑ６は、互いに同一または相異なって、０〜４の整数を示し、ｑは、０〜２００となる数値を示す。）
【０１０７】
【化２９】
0006653434.tif 000030
（式中、Ｒ１、Ｒ２、Ｒ３、Ｒ４、Ｒ５、およびＲ６は、ハロゲン原子または擬ハロゲン化物で置換されていてもよい、炭化水素基、ケイ素含有基、窒素含有基、リン含有基、酸素含有基、硫黄含有基、または直接結合を示し、Ｘは、互いに同一または相異なって、ハロゲン基または擬ハロゲン基を示し、Ａｌｋは、互いに同一または相異なって、アルキル基を示し、ｐ１、ｐ２、ｐ３、ｐ４、ｐ５、ｐ６、ｐ７、ｑ１、ｑ２、ｑ３、ｑ４、ｐ５、ｐ６、およびｑ７は、互いに同一または相異なって、０〜４の整数を示し、ｑは、０〜２００となる数値を示す。）
【０１０８】
【化３０】
0006653434.tif 000031
（式中、Ｒ１、Ｒ２、Ｒ３、Ｒ４、Ｒ５、Ｒ６、およびＲ７は、ハロゲン原子または擬ハロゲン化物で置換されていてもよい、炭化水素基、ケイ素含有基、窒素含有基、リン含有基、酸素含有基、硫黄含有基、または直接結合を示し、Ｘは、互いに同一または相異なって、ハロゲン基または擬ハロゲン基を示し、Ａｌｋは、互いに同一または相異なって、アルキル基を示し、ｐ１、ｐ２、ｐ３、ｐ４、ｐ５、ｐ６、ｐ７、ｐ８、ｑ１、ｑ２、ｑ３、ｑ４、ｑ５、ｑ６、ｑ７、およびｑ８は、互いに同一または相異なって、０〜４の整数を示し、ｑは、０〜２００となる数値を示す。）
【０１０９】
【化３１】
0006653434.tif 000032
（式中、Ｒ１、Ｒ２、Ｒ３、およびＲ４は、ハロゲン原子または擬ハロゲン化物で置換されていてもよい、炭化水素基、ケイ素含有基、窒素含有基、リン含有基、酸素含有基、硫黄含有基、または直接結合を示し、Ｘは、互いに同一または相異なって、ハロゲン基または擬ハロゲン基を示し、Ａｌｋは、互いに同一または相異なって、アルキル基を示し、ｐ１、ｐ２、ｐ３、ｐ４、ｑ１、ｑ２、ｑ３、およびｑ４は、互いに同一または相異なって、０〜４の整数を示し、Ｚ１〜Ｚ９は、互いに同一または相異なって、炭素原子またはケイ素原子を示し、Ｒ’１〜Ｒ’１０は、互いに同一または相異なって、ケイ素含有基、窒素含有基、リン含有基、酸素含有基、硫黄含有基、または直接結合を示し、Ｘ１〜Ｘ１８は、互いに同一または相異なって、ハロゲン原子、擬ハロゲン化物、または水素原子を示し、ａは、１以上の整数を示し、ｂ、ｃ、ｄ、ｅ、ｆ、ｇ、ｈおよびｉは、互いに同一または相異なって、０以上の整数を示し、ｑは、０〜２００となる数値を示す。）
【０１１０】
【化３２】
0006653434.tif 000033
（式中、Ｒ１、Ｒ２、Ｒ３、Ｒ４、およびＲ５は、ハロゲン原子または擬ハロゲン化物で置換されていてもよい、炭化水素基、ケイ素含有基、窒素含有基、リン含有基、酸素含有基、硫黄含有基、または直接結合を示し、Ｘは、互いに同一または相異なって、ハロゲン基または擬ハロゲン基を示し、Ａｌｋは、互いに同一または相異なって、アルキル基を示し、ｐ１、ｐ２、ｐ３、ｐ４、ｐ５、ｑ１、ｑ２、ｑ３、ｑ４、およびｑ５は、互いに同一または相異なって、０〜４の整数を示し、Ｚ１〜Ｚ９は、互いに同一または相異なって、炭素原子またはケイ素原子を示し、Ｒ’１〜Ｒ’１０は、互いに同一または相異なって、ケイ素含有基、窒素含有基、リン含有基、酸素含有基、硫黄含有基、または直接結合を示し、Ｘ１〜Ｘ１８は、互いに同一または相異なって、ハロゲン原子、擬ハロゲン化物、または水素原子を示し、ａは、１以上の整数を示し、ｂ、ｃ、ｄ、ｅ、ｆ、ｇ、ｈおよびｉは、互いに同一または相異なって、０以上の整数を示し、ｑは、０〜２００となる数値を示す。）
【０１１１】
【化３３】
0006653434.tif 000034
（式中、Ｒ１、Ｒ２、Ｒ３、Ｒ４、Ｒ５、およびＲ６は、ハロゲン原子または擬ハロゲン化物で置換されていてもよい、炭化水素基、ケイ素含有基、窒素含有基、リン含有基、酸素含有基、硫黄含有基、または直接結合を示し、Ｘは、互いに同一または相異なって、ハロゲン基または擬ハロゲン基を示し、Ａｌｋは、互いに同一または相異なって、アルキル基を示し、ｐ１、ｐ２、ｐ３、ｐ４、ｐ５、ｐ６、ｑ１、ｑ２、ｑ３、ｑ４、ｑ５、およびｑ６は、互いに同一または相異なって、０〜４の整数を示し、Ｚ１〜Ｚ９は、互いに同一または相異なって、炭素原子またはケイ素原子を示し、Ｒ’１〜Ｒ’１０は、互いに同一または相異なって、ケイ素含有基、窒素含有基、リン含有基、酸素含有基、硫黄含有基、または直接結合を示し、Ｘ１〜Ｘ１８は、互いに同一または相異なって、ハロゲン原子、擬ハロゲン化物、または水素原子を示し、ａは、１以上の整数を示し、ｂ、ｃ、ｄ、ｅ、ｆ、ｇ、ｈおよびｉは、互いに同一または相異なって、０以上の整数を示し、ｑは、０〜２００となる数値を示す。）
【０１１２】
このような疎水性基は、例えば、下記式（８）、下記式（８’）、下記式（８’’）、下記式（８’’’）、下記式（８’’’’）、または下記式（８’’’’’）で示される。
【０１１３】
【化３４】
0006653434.tif 000035
（式中、ｑは、０〜２００となる数値を示す。）
【０１１４】
【化３５】
0006653434.tif 000036
（式中、ｑは、０〜２００となる数値を示す。）
【０１１５】
【化３６】
0006653434.tif 000037
（式中、ｑは、０〜２００となる数値を示す。）
【０１１６】
【化３７】
0006653434.tif 000038
（式中、ｑは、０〜２００となる数値を示す。）
【０１１７】
【化３８】
0006653434.tif 000039
（式中、ｑは、０〜２００となる数値を示す。）
【０１１８】
【化３９】
0006653434.tif 000040
（式中、ｑは、０〜２００となる数値を示す。）
【０１１９】
本発明の陰イオン交換樹脂では、上記した疎水性基と上記した親水性基とが、直接結合を介して結合している。
【０１２０】
本発明の陰イオン交換樹脂では、上記した２価の結合性基が、疎水性基および／または親水性基の主鎖中に、２価の炭化水素基、２価のケイ素含有基、２価の窒素含有基、２価のリン含有基、２価の酸素含有基、２価の硫黄含有基、もしくは直接結合を介して結合している。特に、上記した２価の結合性基が、疎水性基および／または親水性基の主鎖中に直接結合を介して結合していることが好ましく、疎水性基の主鎖中に直接結合を介して結合していることがより好ましい。なお、２価の結合性基が疎水性基の主鎖中に導入された場合、それ全体を疎水性基と称し、２価の結合性基が親水性基の主鎖中に導入された場合、それ全体を親水性基と称する。
【０１２１】
陰イオン交換樹脂として、好ましくは、下記式（１２）で示されるように、上記式（２’’）で示される疎水性基と、上記式（３’）で示されるアミノアルキル基含有基とが直接結合を介して結合された陰イオン交換樹脂、下記式（１２’）で示されるように、上記式（２’’）で示される疎水性基と、上記式（３’’）で示されるアミノアルキル基含有基とが直接結合を介して結合された陰イオン交換樹脂、下記式（１２’’）で示されるように、上記式（７）で示される疎水性基と、上記式（３’）で示されるアミノアルキル基含有基とが直接結合を介して結合された陰イオン交換樹脂、下記式（１２’’’）で示されるように、上記式（７’）で示される疎水性基と、上記式（３’）で示されるアミノアルキル基含有基とが直接結合を介して結合された陰イオン交換樹脂、下記式（１２’’’’）で示されるように、上記式（７’’’’）で示される疎水性基と、上記式（３’）で示されるアミノアルキル基含有基とが直接結合を介して結合された陰イオン交換樹脂が挙げられる。
【０１２２】
【化４０】
0006653434.tif 000041
（式中、Ｘは、互いに同一または相異なって、ハロゲン基、擬ハロゲン基、またはボロン酸基を示し、Ａｌｋは、互いに同一または相異なって、アルキル基を示し、Ｉｏｎは、互いに同一または相異なって、陰イオン交換基を含む置換基を示し、ｐ１、ｐ２、ｐ３、ｐ４、ｑ１、ｑ２、ｑ３、およびｑ４は、互いに同一または相異なって、０〜４の整数を示し、ｒ１およびｒ２は、互いに同一または相異なって、０〜４の整数を示すとともに、ｒ１およびｒ２の少なくとも一つが、１以上を示し、Ｚ１〜Ｚ９は、互いに同一または相異なって、炭素原子またはケイ素原子を示し、Ｒ’１〜Ｒ’１０は、互いに同一または相異なって、ケイ素含有基、窒素含有基、リン含有基、酸素含有基、硫黄含有基、または直接結合を示し、Ｘ１〜Ｘ１８は、互いに同一または相異なって、ハロゲン原子、擬ハロゲン化物、または水素原子を示し、ａは、１以上の整数を示し、ｂ、ｃ、ｄ、ｅ、ｆ、ｇ、ｈおよびｉは、互いに同一または相異なって、０以上の整数を示し、ｌ、ｍ、およびｎは配合比を示し、ｏは、１〜１００の数値を示す。）
【０１２３】
【化４１】
0006653434.tif 000042
（式中、Ｘは、互いに同一または相異なって、ハロゲン基、擬ハロゲン基、またはボロン酸基を示し、Ａｌｋは、互いに同一または相異なって、アルキル基を示し、Ｉｏｎは、互いに同一または相異なって、陰イオン交換基を含む置換基を示し、ｐ１、ｐ２、ｐ３、ｐ４、ｑ１、ｑ２、ｑ３、およびｑ４は、互いに同一または相異なって、０〜４の整数を示し、ｒ１およびｒ２は、互いに同一または相異なって、０〜４の整数を示すとともに、ｒ１およびｒ２の少なくとも一つが、１以上を示し、Ｚ１〜Ｚ９およびＺ’１〜Ｚ’９は、互いに同一または相異なって、炭素原子またはケイ素原子を示し、Ｒ’１〜Ｒ’１０およびＲ’’１〜Ｒ’’１０は、互いに同一または相異なって、ケイ素含有基、窒素含有基、リン含有基、酸素含有基、硫黄含有基、または直接結合を示し、Ｘ１〜Ｘ１８およびＸ’１〜Ｘ’１８は、互いに同一または相異なって、ハロゲン原子、擬ハロゲン化物、または水素原子を示し、ａおよびａ’は、１以上の整数を示し、ｂ、ｃ、ｄ、ｅ、ｆ、ｇ、ｈ、ｉ、ｂ’、ｃ’、ｄ’、ｅ’、ｆ’、ｇ’、ｈ’、およびｉ’は、互いに同一または相異なって、０以上の整数を示し、ｌおよびｍは配合比を示し、ｏは、１〜１００の数値を示す。）
【０１２４】
【化４２】
0006653434.tif 000043
（式中、Ｘは、互いに同一または相異なって、ハロゲン基、擬ハロゲン基、またはボロン酸基を示し、Ａｌｋは、互いに同一または相異なって、アルキル基を示し、Ｉｏｎは、互いに同一または相異なって、陰イオン交換基を含む置換基を示し、ｐ１、ｐ２、ｐ３、ｐ４、ｐ５、ｐ６、ｐ７、ｐ８、ｑ１、ｑ２、ｑ３、ｑ４、ｑ５、ｑ６、ｑ７、およびｑ８は、互いに同一または相異なって、０〜４の整数を示し、ｒ１およびｒ２は、互いに同一または相異なって、０〜４の整数を示すとともに、ｒ１およびｒ２の少なくとも一つが、１以上を示し、ｑは、０〜２００となる数値を示し、ｌ、ｍ、およびｎは配合比を示し、ｏは、１〜１００の数値を示す。）
【０１２５】
【化４３】
0006653434.tif 000044
（式中、Ｘは、互いに同一または相異なって、ハロゲン基、擬ハロゲン基、またはボロン酸基を示し、Ａｌｋは、互いに同一または相異なって、アルキル基を示し、Ｉｏｎは、互いに同一または相異なって、陰イオン交換基を含む置換基を示し、ｐ１、ｐ２、ｐ３、ｐ４、ｐ５、ｐ６、ｐ７、ｐ８、ｐ９、ｑ１、ｑ２、ｑ３、ｑ４、ｑ５、ｑ６、ｑ７、ｑ８、およびｑ９は、互いに同一または相異なって、０〜４の整数を示し、ｒ１およびｒ２は、互いに同一または相異なって、０〜４の整数を示すとともに、ｒ１およびｒ２の少なくとも一つが、１以上を示し、ｑは、０〜２００となる数値を示し、ｌ、ｍ、およびｎは配合比を示し、ｏは、１〜１００の数値を示す。）
【０１２６】
【化４４】
0006653434.tif 000045
（式中、Ｘは、互いに同一または相異なって、ハロゲン基、擬ハロゲン基、またはボロン酸基を示し、Ａｌｋは、互いに同一または相異なって、アルキル基を示し、Ｉｏｎは、互いに同一または相異なって、陰イオン交換基を含む置換基を示し、ｐ１、ｐ２、ｐ３、ｐ４、ｐ５、ｐ６、ｐ７、ｑ１、ｑ２、ｑ３、ｑ４、ｑ５、ｑ６、およびｑ７は、互いに同一または相異なって、０〜４の整数を示し、ｒ１およびｒ２は、互いに同一または相異なって、０〜４の整数を示すとともに、ｒ１およびｒ２の少なくとも一つが、１以上を示し、Ｚ１〜Ｚ９は、互いに同一または相異なって、炭素原子またはケイ素原子を示し、Ｒ’１〜Ｒ’１０は、互いに同一または相異なって、ケイ素含有基、窒素含有基、リン含有基、酸素含有基、硫黄含有基、または直接結合を示し、Ｘ１〜Ｘ１８は、互いに同一または相異なって、ハロゲン原子、擬ハロゲン化物、または水素原子を示し、ａは、１以上の整数を示し、ｂ、ｃ、ｄ、ｅ、ｆ、ｇ、ｈおよびｉは、互いに同一または相異なって、０以上の整数を示し、ｑは、０〜２００となる数値を示し、ｌ、ｍ、およびｎは配合比を示し、ｏは、１〜１００の数値を示す。）
【０１２７】
なお、陰イオン交換樹脂の数平均分子量が、１０〜１０００ｋＤａ、好ましくは、３０〜５００ｋＤａとなるように、調整される。
【０１２８】
このような陰イオン交換樹脂として、とりわけ好ましくは、下記式（１３）で示されるように、上記式（５’’）で示される疎水性基と、上記式（６’）および上記式（６）で示されるアミノアルキル基含有基とが直接結合を介して結合された陰イオン交換樹脂、下記式（１３’）で示されるように、上記式（５’’’）で示される疎水性基と、上記式（６’）および上記式（６）で示されるアミノアルキル基含有基とが直接結合を介して結合された陰イオン交換樹脂、下記式（１３’’）で示されるように、上記式（５’’）で示される疎水性基と、上記式（６’’）で示されるアミノアルキル基含有基とが直接結合を介して結合された陰イオン交換樹脂、下記式（１３’’’）で示されるように、上記式（８’’）で示される疎水性基と、上記式（６’）および上記式（６）で示されるアミノアルキル基含有基とが直接結合を介して結合された陰イオン交換樹脂、下記式（１３’’’’）で示されるように、上記式（８’’’）で示される疎水性基と、上記式（６’）および上記式（６）で示されるアミノアルキル基含有基とが直接結合を介して結合された陰イオン交換樹脂、下記式（１３’’’’’）で示されるように、上記式（８’’’’’）で示される疎水性基と、上記式（６’）および上記式（６）で示されるアミノアルキル基含有基とが直接結合を介して結合された陰イオン交換樹脂が挙げられる。
【０１２９】
【化４５】
0006653434.tif 000046
（式中、Ｉｏｎ’およびＩｏｎ’’は、互いに同一または相異なって、上記式（６）のＩｏｎ’と同意義を示し、ｌ、ｍ、ｎ、およびｏは、上記式（１２）のｌ、ｍ、ｎ、およびｏと同意義を示す。）
【０１３０】
【化４６】
0006653434.tif 000047
（式中、Ｉｏｎ’およびＩｏｎ’’は、互いに同一または相異なって、上記式（６）のＩｏｎ’と同意義を示し、ｌ、ｍ、ｎ、およびｏは、上記式（１２）のｌ、ｍ、ｎ、およびｏは、上記式（１２）のｏと同意義を示す。）
【０１３１】
【化４７】
0006653434.tif 000048
（式中、Ｉｏｎ’およびＩｏｎ’’は、互いに同一または相異なって、上記式（６）のＩｏｎ’と同意義を示し、ｌ、ｍ、およびｏは、上記式（１２）のｌ、ｍ、およびｏと同意義を示す。）
【０１３２】
【化４８】
0006653434.tif 000049
（式中、Ｉｏｎ’およびＩｏｎ’’は、互いに同一または相異なって、上記式（６）のＩｏｎ’と同意義を示し、ｑ、ｌ、ｍ、ｎ、およびｏは、上記式（１２）のｑ、ｌ、ｍ、ｎ、およびｏと同意義を示す。）
【０１３３】
【化４９】
0006653434.tif 000050
（式中、Ｉｏｎ’およびＩｏｎ’’は、互いに同一または相異なって、上記式（６）のＩｏｎ’と同意義を示し、ｑ、ｌ、ｍ、ｎ、およびｏは、上記式（１２）のｑ、ｌ、ｍ、ｎ、およびｏと同意義を示す。）
【０１３４】
【化５０】
0006653434.tif 000051
（式中、Ｉｏｎ’およびＩｏｎ’’は、互いに同一または相異なって、上記式（６）のＩｏｎ’と同意義を示し、ｑ、ｌ、ｍ、ｎ、およびｏは、上記式（１２）のｑ、ｌ、ｍ、ｎ、およびｏと同意義を示す。）
【０１３５】
このような陰イオン交換樹脂の数平均分子量は、上記したように、例えば、１０〜１０００ｋＤａ、好ましくは、３０〜５００ｋＤａである。
【０１３６】
陰イオン交換樹脂を製造する方法としては、特に制限されず、公知の方法を採用することができる。好ましくは、重縮合反応による方法が、採用される。
【０１３７】
具体的には、（Ａ）疎水性基形成用モノマーまたは疎水性基形成用オリゴマーを準備し、（Ｂ）アミノアルキル基含有モノマーを準備し、（Ｃ）疎水性基形成用モノマーまたは疎水性基形成用オリゴマーとアミノアルキル基含有モノマーとを反応（クロスカップリング反応による重合）させてポリマーを合成し、（Ｄ）ポリマー中のアミノ基を四級化させることで、陰イオン交換樹脂を製造することができる。
【０１３８】
疎水性基形成用モノマーとしては、単数の芳香環、または、２価の炭化水素基、２価のケイ素含有基、２価の窒素含有基、２価のリン含有基、２価の酸素含有基、２価の硫黄含有基、もしくは直接結合を介して互いに結合する複数の芳香環からなり、その芳香環には２つのハロゲン原子、擬ハロゲン化物またはボロン酸基が結合したものを用いることができる。
【０１３９】
疎水性基形成用オリゴマーは、疎水性基を形成するための化合物重縮合反応させることで得られる。好ましくは、疎水性基を形成するためのジオール化合物とジハロゲン化化合物を重縮合反応させ、さらに必要に応じて連結基を重縮合反応させること、疎水性基を形成するためのジハロゲン化物同士を重縮合反応させ、さらに必要に応じて連結基を重縮合反応させることで得られる。
【０１４０】
重縮合反応については、従来公知の一般的な方法を採用することができる。好ましくは、求核置換反応、芳香族求核置換反応、クロスカップリングが採用される。
【０１４１】
疎水性基形成用オリゴマーを製造するには、まず、疎水性基を形成するためのジオール化合物とジハロゲン化化合物とを重縮合反応させる。
【０１４２】
疎水性基を形成するためのジオール化合物としては、例えば、上記した２価の炭化水素基を介して互いに結合する複数（好ましくは、２つ）の上記した芳香環と、その芳香環に結合された２つの水酸基とを含有する化合物が挙げられる。
【０１４３】
疎水性基を形成するためのジオール化合物として、好ましくは、上記式（２）に対応する、下記式（１４）で示される化合物が挙げられる。
【０１４４】
【化５１】
0006653434.tif 000052
（式中、Ｒは、上記式（２）のＲと同意義を示し、Ａｌｋは、上記式（２）のＡｌｋと同意義を示し、Ｘは、上記式（２）のＸと同意義を示し、ｐ１、ｐ２、ｑ１、およびｑ２は、上記式（２）のｐ１、ｐ２、ｑ１、およびｑ２と同意義を示す。）
【０１４５】
また、疎水性基を形成するためのジオール化合物として、とりわけ好ましくは、上記式（５）、上記式（５’）、および上記式（４’’）に対応する、下記式（１４’）、下記式（１４’’）、および下記式（１４’’’）で示される化合物が挙げられる。
【０１４６】
【化５２】
0006653434.tif 000053
【０１４７】
【化５３】
0006653434.tif 000054
【０１４８】
【化５４】
0006653434.tif 000055
【０１４９】
一方、疎水性基を形成するためのジハロゲン化化合物としては、例えば、上記した２価の炭化水素基を介して互いに結合する複数（好ましくは、２つ）の上記した芳香環と、その芳香環に結合された２つの上記したハロゲン原子または擬ハロゲン化物とを含有する化合物が挙げられる。
【０１５０】
疎水性基を形成するためのジハロゲン化化合物として、好ましくは、上記式（２）に対応する、下記式（１５）で示される化合物が挙げられる。
【０１５１】
【化５５】
0006653434.tif 000056
（式中、Ｒは、上記式（２）のＲと同意義を示し、Ａｌｋは、上記式（２）のＡｌｋと同意義を示し、Ｘは、上記式（２）のＸと同意義を示し、Ｘ’およびＸ’’は、互いに同一または相異なって、ハロゲン基、擬ハロゲン基、またはボロン酸基を示し、ｐ１、ｐ２、ｑ１、およびｑ２は、上記式（２）のｐ１、ｐ２、ｑ１、およびｑ２と同意義を示す。）
【０１５２】
また、疎水性基を形成するためのジハロゲン化化合物として、とりわけ好ましくは、上記式（４）および上記式（４’）に対応する、下記式（１６）および下記式（１６’）で示される化合物が挙げられる。
【０１５３】
【化５６】
0006653434.tif 000057
【０１５４】
【化５７】
0006653434.tif 000058
【０１５５】
疎水性基を形成するための重縮合反応において、これら疎水性基を形成するためのジオール化合物とジハロゲン化化合物との配合比は、得られるオリゴマー（第１オリゴマー）における繰り返し単位数が、上記式（１２）、上記式（１２’）または上記式（１２’’）におけるｑになるように調整される。
【０１５６】
このような第１オリゴマーは、ジハロゲン化化合物またはジオール化合物として形成される。
【０１５７】
第１オリゴマーをジハロゲン化化合物として形成する場合には、ジオール化合物と、ジハロゲン化化合物との配合比は、ジハロゲン化化合物が過剰となるように調整される。具体的には、ジオール化合物１モルに対して、ジハロゲン化化合物が、上記式（７）におけるｑとの関係において、好ましくは、（ｑ＋１）／ｑモルである。
【０１５８】
一方、第１オリゴマーをジオール化合物として形成する場合には、ジオール化合物と、ジハロゲン化化合物との配合比は、ジオール化合物が過剰となるように調整される。具体的には、ジハロゲン化化合物１モルに対して、ジオール化合物が、上記式（７）におけるｑとの関係において、好ましくは、（ｑ＋１）／ｑモルである。
【０１５９】
そして、この方法では、これら疎水性基を形成するためのジオール化合物およびジハロゲン化化合物を、有機溶媒中で重縮合反応させる。
【０１６０】
有機溶媒としては、例えば、極性非プロトン性溶媒が挙げられる。
【０１６１】
極性非プロトン性溶媒としては、例えば、ジメチルスルホキシド、スルホラン、ピリジン、Ｎ−メチルピロリドン、Ｎ−シクロヘキシルピロリドン、Ｎ，Ｎ−ジメチルホルムアミド、Ｎ，Ｎ−ジメチルアセトアミドなどが挙げられる。
【０１６２】
これら極性非プロトン性溶媒は、単独使用または２種類以上併用することができる。
【０１６３】
極性非プロトン性溶媒として、好ましくは、Ｎ，Ｎ−ジメチルアセトアミド、ジメチルスルホキシドが挙げられる。
【０１６４】
また、有機溶媒としては、さらに、その他の溶媒を併用することができる。
【０１６５】
その他の溶媒としては、特に制限されず、公知の非極性溶媒（例えば、脂肪族炭化水素類、ハロゲン化脂肪族炭化水素（例えば、クロロホルムなど）、脂環式炭化水素類（例えば、シクロヘキサンなど）、芳香族炭化水素類）や、公知の非プロトン性芳香族系溶媒（例えば、トルエン、キシレン、クロロベンゼンまたはｏ−ジクロロベンゼンなど）などが挙げられる。
【０１６６】
なお、極性非プロトン性溶媒とその他の溶媒とを併用する場合において、それらの配合割合は、目的および用途に応じて、適宜設定される。
【０１６７】
また、疎水性基を形成するためのジオール化合物およびジハロゲン化化合物に対する、有機溶媒の配合割合は、目的および用途に応じて、適宜設定される。
【０１６８】
また、重縮合反応では、塩基性化合物を配合することができる。
【０１６９】
塩基性化合物としては、例えば、炭酸リチウム、炭酸ナトリウム、炭酸水素ナトリウム、炭酸カリウム、炭酸水素カリウム、炭酸セシウム、炭酸マグネシウム、炭酸カルシウム、などの炭酸塩、例えば、水酸化リチウム、水酸化ナトリウム、水酸化カリウムなどの金属水酸化物、例えば、リン酸ナトリウム、リン酸水素ナトリウム、リン酸二水素ナトリウム、リン酸カリウム、リン酸水素カリウム、リン酸二水素カリウムなどのリン酸塩などが挙げられる。
【０１７０】
これら塩基性化合物は、単独使用または２種類以上併用することができる。
【０１７１】
塩基性化合物として、好ましくは、金属炭酸塩、より好ましくは、炭酸カリウムが挙げられる。
【０１７２】
なお、塩基性化合物の配合量は、例えば、炭酸塩触媒の場合、反応混合物中に存在する水酸基と等モル以上、好ましくは１．２倍モル以上である。
【０１７３】
重縮合反応における反応温度は、例えば、５０〜３００℃、好ましくは、５０〜２００℃であり、反応時間は、例えば、１〜２０時間、好ましくは、２〜５時間である。
【０１７４】
このような第１オリゴマーは、好ましくは、上記したように、上記式（１４）で示されるジオール化合物と、上記式（１５）で示されるジハロゲン化化合物との反応により、ジハロゲン化化合物として得られる。
【０１７５】
このようなジハロゲン化化合物は、具体的には、下記式（１７）で示される。
【０１７６】
【化５８】
0006653434.tif 000059
（式中、Ｒ１〜Ｒ５は、上記式（７）のＲ１〜Ｒ５と同意義を示し、Ａｌｋは、上記式（２）のＡｌｋと同意義を示し、Ｘは、上記式（２）のＸと同意義を示し、Ｘ’およびＸ’’は、上記式（１５）のＸ’およびＸ’’と同意義を示し、ｐ１〜ｐ６およびｑ１〜ｑ６は、上記式（７）のｐ１〜ｐ６およびｑ１〜ｑ６と同意義を示し、ｑは、上記式（７）のｑと同意義を示す。）
【０１７７】
また、第１オリゴマーは、とりわけ好ましくは、下記式（１８）および下記式（１８’）で示されるジハロゲン化化合物が挙げられる。
【０１７８】
【化５９】
0006653434.tif 000060
（式中、ｑは、上記式（７）のｑと同意義を示す。）
【０１７９】
【化６０】
0006653434.tif 000061
（式中、ｑは、上記式（７）のｑと同意義を示す。）
【０１８０】
また、ジハロゲン化化合物として得られる第１オリゴマーが結合性基を含む場合、好ましくは、上記したように、上記式（１）で示される結合性基を含む、ジオール化合物と、上記式（１５）で示されるジハロゲン化化合物との反応により、ジハロゲン化化合物として得られる。
【０１８１】
このような結合性基を含むジハロゲン化化合物は、具体的には、下記式（１７’）で示される。
【０１８２】
【化６１】
0006653434.tif 000062
（式中、Ｒ１〜Ｒ４は、上記式（７）のＲ１〜Ｒ４と同意義を示し、Ｒ’１〜Ｒ’１０は、上記式（１）のＲ’１〜Ｒ’１０と同意義を示し、Ａｌｋは、上記式（２）のＡｌｋと同意義を示し、Ｘは、上記式（２）のＸと同意義を示し、Ｘ１〜Ｘ１８は、上記式（１）のＸ１〜Ｘ１８と同意義を示し、Ｘ’およびＸ’’は、上記式（１５）のＸ’およびＸ’’と同意義を示し、Ｚ１〜Ｚ９は、上記式（１）のＺ１〜Ｚ９と同意義を示し、ａ、ｂ、ｃ、ｄ、ｅ、ｆ、ｇ、ｈおよびｉは、上記式（１）のａ、ｂ、ｃ、ｄ、ｅ、ｆ、ｇ、ｈおよびｉと同意義を示し、ｐ１〜ｐ４およびｑ１〜ｑ４は、上記式（７）のｐ１〜ｐ４およびｑ１〜ｑ４と同意義を示し、ｑは、上記式（７）のｑと同意義を示す。）
【０１８３】
また、このようなフッ素含有基を含む第１オリゴマーは、とりわけ好ましくは、下記式（１８’’）で示されるジハロゲン化化合物が挙げられる。
【０１８４】
【化６２】
0006653434.tif 000063
（式中、ｑは、上記式（７）のｑと同意義を示す。）
【０１８５】
また、例えば、第１オリゴマーは、上記したように、上記式（１５）で示されるジハロゲン化化合物と、上記式（１４）で示されるジオール化合物との反応により、ジオール化合物として得ることもできる。
【０１８６】
このようなジオール化合物は、具体的には、下記式（１７’’）で示される。
【０１８７】
【化６３】
0006653434.tif 000064
（式中、Ｒ１〜Ｒ５は、上記式（７）のＲ１〜Ｒ５と同意義を示し、Ａｌｋは、上記式（２）のＡｌｋと同意義を示し、Ｘは、上記式（２）のＸと同意義を示し、ｐ１〜ｐ６およびｑ１〜ｑ６は、上記式（７）のｐ１〜ｐ６およびｑ１〜ｑ６と同意義を示し、ｑは、上記式（７）のｑと同意義を示す。）
【０１８８】
また、ジオール化合物として得られる第１オリゴマーが結合性基を含む場合、好ましくは、上記したように、上記式（１）で示される結合性基を含む、ジオール化合物と、上記式（１５）で示されるジハロゲン化化合物との反応により、ジオール化化合物として得られる。
【０１８９】
このような結合性基を含むジオール化化合物は、具体的には、下記式（１７’’’）で示される。
【０１９０】
【化６４】
0006653434.tif 000065
（式中、Ｒ１〜Ｒ３は、上記式（７）のＲ１〜Ｒ３と同意義を示し、Ｒ’１〜Ｒ’１０は、上記式（１）のＲ’１〜Ｒ’１０と同意義を示し、Ａｌｋは、上記式（２）のＡｌｋと同意義を示し、Ｘは、上記式（２）のＸと同意義を示し、Ｘ１〜Ｘ１８は、上記式（１）のＸ１〜Ｘ１８と同意義を示し、Ｚ１〜Ｚ９は、上記式（１）のＺ１〜Ｚ９と同意義を示し、ａ、ｂ、ｃ、ｄ、ｅ、ｆ、ｇ、ｈおよびｉは、上記式（１）のａ、ｂ、ｃ、ｄ、ｅ、ｆ、ｇ、ｈおよびｉと同意義を示し、ｐ１〜ｐ４およびｑ１〜ｑ４は、上記式（７）のｐ１〜ｐ４およびｑ１〜ｑ４と同意義を示し、ｑは、上記式（７）のｑと同意義を示す。）
【０１９１】
また、例えば、上記式（１７’’）において、フッ素含有基がジハロゲン化化合物である場合、下記式（１７’’’’）で示されるジハロゲン化化合物、または、上記式（１７’）において、フッ素含有基がジハロゲン化化合物である場合、下記式（１７’’’’’）で示されるジオール化合物として得ることができる。
【０１９２】
【化６５】
0006653434.tif 000066
（式中、Ｒ１〜Ｒ３は、上記式（７）のＲ１〜Ｒ３と同意義を示し、Ｒ’１〜Ｒ’１０は、上記式（１）のＲ’１〜Ｒ’１０と同意義を示し、Ａｌｋは、上記式（２）のＡｌｋと同意義を示し、Ｘは、上記式（２）のＸと同意義を示し、Ｘ１〜Ｘ１８は、上記式（１）のＸ１〜Ｘ１８と同意義を示し、Ｘ’およびＸ’’は、上記式（１５）のＸ’およびＸ’’と同意義を示し、Ｚ１〜Ｚ９は、上記式（１）のＺ１〜Ｚ９と同意義を示し、ａ、ｂ、ｃ、ｄ、ｅ、ｆ、ｇ、ｈおよびｉは、上記式（１）のａ、ｂ、ｃ、ｄ、ｅ、ｆ、ｇ、ｈおよびｉと同意義を示し、ｐ１〜ｐ４およびｑ１〜ｑ４は、上記式（７）のｐ１〜ｐ４およびｑ１〜ｑ４と同意義を示し、ｑは、上記式（７）のｑと同意義を示す。）
【０１９３】
【化６６】
0006653434.tif 000067
（式中、Ｒ１〜Ｒ４は、上記式（７）のＲ１〜Ｒ４と同意義を示し、Ｒ’１〜Ｒ’１０は、上記式（１）のＲ’１〜Ｒ’１０と同意義を示し、Ａｌｋは、上記式（２）のＡｌｋと同意義を示し、Ｘは、上記式（２）のＸと同意義を示し、Ｘ１〜Ｘ１８は、上記式（１）のＸ１〜Ｘ１８と同意義を示し、Ｚ１〜Ｚ９は、上記式（１）のＺ１〜Ｚ９と同意義を示し、ａ、ｂ、ｃ、ｄ、ｅ、ｆ、ｇ、ｈおよびｉは、上記式（１）のａ、ｂ、ｃ、ｄ、ｅ、ｆ、ｇ、ｈおよびｉと同意義を示し、ｐ１〜ｐ４およびｑ１〜ｑ４は、上記式（７）のｐ１〜ｐ４およびｑ１〜ｑ４と同意義を示し、ｑは、上記式（７）のｑと同意義を示す。）
【０１９４】
疎水性基が、親水性基と直接結合を形成する場合、疎水性基形成用オリゴマーは、例えば、ジハロゲン化化合物である第１オリゴマーに、疎水性基を形成するために、親水性基との連結基としてハロゲン化フェノール化合物を重縮合反応させることで製造できる。
【０１９５】
疎水性基を形成するためのハロゲン化フェノール化合物として、好ましくは、下記式（１９）または（１９’）で示される化合物が挙げられる。
【０１９６】
【化６７】
0006653434.tif 000068
（式中、Ａｌｋは、上記式（２）のＡｌｋと同意義を示し、Ｘ’は、上記式（１５）のＸ’およびＸ’’と同意義を示し、ｉおよびｋは０〜４の整数を示す。）
【０１９７】
【化６８】
0006653434.tif 000069
（式中、Ｒは、上記式（２）のＲと同意義を示し、Ａｌｋは、上記式（２）のＡｌｋと同意義を示し、Ｘ’は、上記式（１５）のＸ’およびＸ’’と同意義を示し、ｉ、ｊ、ｋ、およびｌは、互いに同一または相異なって、０〜４の整数を示す。）
【０１９８】
疎水性基を形成するためのハロゲン化フェノール化合物として、とりわけ好ましくは、下記式（１９’’）で示される化合物が挙げられる。
【化６９】
0006653434.tif 000070
【０１９９】
疎水性基形成用オリゴマーは、好ましくは、上記式（１７）で示されるジハロゲン化化合物と、上記式（１９）で示されるハロゲン化フェノール化合物との反応により、ジハロゲン化化合物として得られる。
【０２００】
このようなジハロゲン化化合物は、具体的には、下記式（２０）で示される。
【０２０１】
【化７０】
0006653434.tif 000071
（式中、Ｒ１〜Ｒ６は、上記式（７’）のＲ１〜Ｒ６と同意義を示し、Ａｌｋは、上記式（２）のＡｌｋと同意義を示し、Ｘは、上記式（２）のＸと同意義を示し、Ｘ’およびＸ’’は、上記式（１５）のＸ’およびＸ’’と同意義を示し、ｐ１〜ｐ７およびｑ１〜ｑ７は、上記式（７’）のｐ１〜ｐ７およびｑ１〜ｑ７と同意義を示し、ｑは、上記式（７）のｑと同意義を示す。）
【０２０２】
また、疎水性基形成用オリゴマーは、とりわけ好ましくは、上記式（１８）で示されるジハロゲン化化合物と、上記式（１９’’）で示されるハロゲン化フェノール化合物との反応により、ジハロゲン化化合物として得られる。
【０２０３】
このようなジハロゲン化化合物は、具体的には、下記式（２０’）で示される。
【０２０４】
【化７１】
0006653434.tif 000072
（式中、ｑは、上記式（７）のｑと同意義を示す。）
【０２０５】
疎水性基形成用オリゴマーが結合性基を含む場合、好ましくは、上記式（１７’）で示される結合性基を含むジハロゲン化化合物と、上記式（１９）で示されるハロゲン化フェノール化合物との反応により、結合性基を含むジハロゲン化化合物として得られる。
【０２０６】
このような結合性基を含むジハロゲン化化合物は、具体的には、下記式（２０’’）で示される。
【０２０７】
【化７２】
0006653434.tif 000073
（式中、Ｒ１〜Ｒ５は、上記式（７’）のＲ１〜Ｒ５と同意義を示し、Ｒ’１〜Ｒ’１０は、上記式（１）のＲ’１〜Ｒ’１０と同意義を示し、Ａｌｋは、上記式（２）のＡｌｋと同意義を示し、Ｘは、上記式（２）のＸと同意義を示し、Ｘ１〜Ｘ１８は、上記式（１）のＸ１〜Ｘ１８と同意義を示し、Ｘ’およびＸ’’は、上記式（１５）のＸ’およびＸ’’と同意義を示し、Ｚ１〜Ｚ９は、上記式（１）の１〜Ｚ９と同意義を示し、ａ、ｂ、ｃ、ｄ、ｅ、ｆ、ｇ、ｈおよびｉは、上記式（１）のａ、ｂ、ｃ、ｄ、ｅ、ｆ、ｇ、ｈおよびｉと同意義を示し、ｐ１〜ｐ５およびｑ１〜ｑ５は、上記式（７’）のｐ１〜ｐ５およびｑ１〜ｑ５と同意義を示し、ｑは、上記式（７）のｑと同意義を示す。）
【０２０８】
疎水性基が、親水性基と直接結合を形成する場合、疎水性基形成用オリゴマーは、例えば、ジオール化合物である第１オリゴマーに、疎水性基を形成するために、親水性基との連結基としてジハロゲン化ベンゼン化合物を重縮合反応させることで製造できる。
【０２０９】
疎水性基を形成するためのジハロゲン化ベンゼン化合物として、好ましくは、下記式（１９ａ）または（１９ａ’）で示される化合物が挙げられる。
【０２１０】
【化７３】
0006653434.tif 000074
（式中、Ａｌｋは、上記式（２）のＡｌｋと同意義を示し、Ｘは、上記式（２）のＸと同意義を示し、Ｘ’およびＸ’’は、上記式（１５）のＸ’およびＸ’’と同意義を示し、ｉおよびｋは、互いに同一または相異なって、０〜４の整数を示す。）
【０２１１】
【化７４】
0006653434.tif 000075
（式中、Ｒは、上記式（２）のＲと同意義を示し、Ａｌｋは、上記式（２）のＡｌｋと同意義を示し、Ｘは、上記式（２）のＸと同意義を示し、Ｘ’およびＸ’’は、上記式（１５）のＸ’およびＸ’’と同意義を示し、ｉ、ｊ、ｋおよびｌは、互いに同一または相異なって、０〜４の整数を示す。）
【０２１２】
疎水性基を形成するためのジハロゲン化ベンゼン化合物として、とりわけ好ましくは、下記式（１９ａ’’）で示される化合物が挙げられる。
【０２１３】
【化７５】
0006653434.tif 000076
【０２１４】
また、直接結合を形成する第１オリゴマーを製造するには、まず、疎水性基を形成するためのジハロゲン化化合物を互いにクロスカップリング反応させる。
【０２１５】
疎水性基を形成するためのジハロゲン化化合物としては、例えば、上記式（１９ａ）で示される、２価の炭化水素基を介して互いに結合する複数（好ましくは、２つ）の上記した芳香環と、その芳香環に結合された２つのハロゲノ基とを含有する化合物が挙げられる。
【０２１６】
アミノアルキル基含有モノマーとしては、単数の芳香環、または、２価の炭化水素基、２価のケイ素含有基、２価の窒素含有基、２価のリン含有基、２価の酸素含有基、２価の硫黄含有基、もしくは直接結合を介して互いに結合する複数の芳香環からなり、その芳香環には２つのハロゲン原子、擬ハロゲン化物またはボロン酸基が結合し、芳香環のうち少なくとも１つがアミノアルキル基を有するものを用いることができる。
【０２１７】
このようなアミノアルキル基含有モノマーとして、好ましくは、上記式（３）に対応する、下記式（２１）で示される化合物、および上記式（３’）に対応する、下記式（２１’）で示される化合物が挙げられる。
【０２１８】
【化７６】
0006653434.tif 000077
（式中、Ｒは、上記式（３）のＲと同意義を示し、Ａｌｋは、上記式（３）のＡｌｋと同意義を示し、Ｘは、上記式（３）のＸと同意義を示し、Ｘ’およびＸ’’は、上記式（１５）のＸ’およびＸ’’と同意義を示し、Ａｍｉｎｅは、互いに同一または相異なって、アミノアルキル基を含む置換基を示し、ｐ１、ｐ２、ｑ１、ｑ２、ｒ１、ｒ２、およびｒ３は、上記式（３）のｐ１、ｐ２、ｑ１、ｑ２、ｒ１、ｒ２、およびｒ３と同意義を示す。）
【０２１９】
【化７７】
0006653434.tif 000078
（式中、Ａｌｋは、上記式（３）のＡｌｋと同意義を示し、Ｘは、上記式（３）のＸと同意義を示し、Ｘ’およびＸ’’は、上記式（１５）のＸ’およびＸ’’と同意義を示し、Ａｍｉｎｅは、互いに同一または相異なって、アミノアルキル基を含む置換基を示し、ｐ１、ｑ１、およびｒ１は、上記式（３）のｐ１、ｑ１、およびｒ１と同意義を示す。）
【０２２０】
このようなアミノアルキル基含有モノマーとして、とりわけ好ましくは、下記式（２２）、（２２’）、（２２’’）が挙げられる。
【０２２１】
【化７８】
0006653434.tif 000079
（式中、Ｘ’およびＸ’’は、上記式（１５）のＸ’およびＸ’’と同意義を示し、Ａｍｉｎｅ’は、アミノアルキル基を含む置換基を示す。）
【０２２２】
【化７９】
0006653434.tif 000080
（式中、Ｘ’およびＸ’’は、上記式（１５）のＸ’およびＸ’’と同意義を示し、Ａｍｉｎｅ’は、アミノアルキル基を含む置換基を示す。）
【０２２３】
【化８０】
0006653434.tif 000081
（式中、Ｘ’およびＸ’’は、上記式（１５）のＸ’およびＸ’’と同意義を示し、Ａｍｉｎｅ’およびＡｍｉｎｅ’’は、アミノアルキル基を含む置換基を示す。）
【０２２４】
上記の疎水性基形成用モノマーまたは疎水性基形成用オリゴマーを準備し、上記のアミノアルキル基含有モノマーを準備した後は、両者を反応（クロスカップリング反応による重合）させてポリマーを合成する。
【０２２５】
クロスカップリング反応において、アミノアルキル基含有モノマーの配合量は、得られる陰イオン交換樹脂前駆体ポリマーにおける親水性基の繰り返し単位数が、上記式（１２）または式（１２’）におけるｍになるように調整される。
【０２２６】
この方法では、疎水性基形成用モノマーまたは疎水性基形成用オリゴマーと、アミノアルキル基含有モノマーを、例えば、Ｎ，Ｎ−ジメチルアセトアミド、ジメチルスルホキシドなどの溶媒に溶解させ、ビス（シクロオクタ−１，５−ジエン）ニッケル（０）などを触媒として、重合する方法など、公知の方法を採用することができる。
【０２２７】
クロスカップリング反応における反応温度は、例えば、−１００〜３００℃、好ましくは、−５０〜２００℃であり、反応時間は、例えば、１〜２０時間、好ましくは、２〜５時間である。
【０２２８】
そして、得られたポリマー中のアミノ基を四級化させることで、陰イオン交換樹脂を製造する。
【０２２９】
四級化反応としては、特に制限されず、例えば、陰イオン交換樹脂前駆体ポリマーを、例えば、Ｎ，Ｎ−ジメチルアセトアミド、Ｎ，Ｎ−ジメチルホルムアミド、ジメチルスルホキシド、スルホラン、ピリジン、Ｎ−メチルピロリドン、Ｎ−シクロヘキシルピロリドン、メタノール、エタノール、水、などの溶媒、およびヨウ化メチル、硫酸ジメチル、トリフルオロメタンスルホン酸メチルなどの化合物を加える方法など、公知の方法を採用することができる。
【０２３０】
四級化反応における反応温度は、例えば、２０〜１００℃、好ましくは、３０〜６０℃であり、反応時間は、例えば、２４〜２００時間、好ましくは、３６〜１２０時間である。
【０２３１】
また、この方法では、必要により、上記のヨウ化メチル、硫酸ジメチル、トリフルオロメタンスルホン酸メチルなどを、公知の方法により除去する。
【０２３２】
四級化反応では、陰イオン交換樹脂前駆体ポリマーを、必要により公知の方法で製膜し、例えば、ヨウ化メチル、硫酸ジメチル、トリフルオロメタンスルホン酸メチルなどの化合物を含むＮ，Ｎ−ジメチルアセトアミド、Ｎ，Ｎ−ジメチルホルムアミド、ジメチルスルホキシド、スルホラン、ピリジン、Ｎ−メチルピロリドン、Ｎ−シクロヘキシルピロリドン、メタノール、エタノール、水、などの溶液中に浸漬することもできる。
【０２３３】
これにより、陰イオン交換樹脂、好ましくは、上記式（１２）で示される陰イオン交換樹脂または上記式（１２’）で示される陰イオン交換樹脂、とりわけ好ましくは、上記式（１３）で示される陰イオン交換樹脂、上記式（１３’）で示される陰イオン交換樹脂、上記式（１３’’）で示される陰イオン交換樹脂、または上記式（１３’’’）で示される陰イオン交換樹脂が得られる。
【０２３４】
また、陰イオン交換樹脂のイオン交換基容量は、例えば、０．１〜４．０ｍｅｑ．／ｇ、好ましくは、０．６〜３．０ｍｅｑ．／ｇである。
【０２３５】
なお、イオン交換基容量は、下記式（２４）により求めることができる。
［イオン交換基容量（ｍｅｑ．／ｇ）］＝親水性基当たりの陰イオン交換基導入量×親水性基の繰り返し単位×１０００／（疎水性基の分子量×疎水性基の繰り返し単位数＋親水性基の分子量×親水性基の繰り返し単位数＋イオン交換基の分子量×親水性基の繰り返し単位数）  （２４）
なお、イオン交換基導入量とは、単位親水性基あたりのイオン交換基の数と定義される。また、陰イオン交換基導入量は、親水性基において主鎖または側鎖に導入された上記陰イオン交換基のモル数（ｍｏｌ）である。
【０２３６】
そして、このような陰イオン交換樹脂では、単数の芳香環、または、２価の炭化水素基、２価のケイ素含有基、２価の窒素含有基、２価のリン含有基、２価の酸素含有基、２価の硫黄含有基、もしくは直接結合を介して互いに結合する複数の芳香環からなる、あるいは、２価の炭化水素基、２価のケイ素含有基、２価の窒素含有基、２価のリン含有基、２価の酸素含有基、２価の硫黄含有基、もしくは直接結合を介して互いに結合する複数の芳香環が、２価の炭化水素基、２価のケイ素含有基、２価の窒素含有基、２価のリン含有基、２価の酸素含有基、２価の硫黄含有基、もしくは直接結合を介して繰り返し結合した疎水性基と、単数の芳香環、または、２価の炭化水素基、２価のケイ素含有基、２価の窒素含有基、２価のリン含有基、２価の酸素含有基、２価の硫黄含有基、もしくは直接結合を介して互いに結合する複数の芳香環からなり、四級アミノアルキル基を有する親水性基とを有し、前記疎水性基と前記親水性基とが直接結合を介して結合されている。このような陰イオン交換樹脂は、化学的特性（耐久性）に優れる。
【０２３７】
特に、親水性基が直接結合を介して繰り返される場合、エーテル結合が含有されていないため、耐アルカリ性などの耐久性に優れる。より詳しくは、親水性基がエーテル結合を介して繰り返されると、下記のように、水酸化物イオン（ＯＨ−）による分解が起きる可能性があり、耐アルカリ性が十分でない場合があった。
【化８１】
0006653434.tif 000082
【０２３８】
それに対し、親水性基が直接結合を介して繰り返される陰イオン交換樹脂の場合には、上記の機構による分解は起こらず、その結果として耐アルカリ性などの耐久性に優れたものとなる。
【０２３９】
特に、イオン交換基を含有しない疎水部構造の選択幅が大きく広がる。これにより、疎水部構造は、反応活性の高低に左右されず、物理的性質（導電率）や化学的安定性を高める構造を選択することができる。また、上記の製造方法によれば、ポリマー化より前にイオン交換基前駆基を導入することができるため、導入位置および導入量の制御を容易にすることができる。さらに、環境負荷の大きい試薬であるテトラクロロエタンや、クロロメチルメチルエーテル等を使用せずに合成を行うことができる。
【０２４０】
本発明は、このような陰イオン交換樹脂を用いて得られる燃料電池用電解質層（燃料電池用電解質膜）、さらには、その燃料電池用電解質層を電解質層として備える燃料電池を、含んでいる。
【０２４１】
図１は、本発明の燃料電池の一実施形態を示す概略構成図である。図１において、この燃料電池１は、燃料電池セルＳを備えており、燃料電池セルＳは、燃料側電極２、酸素側電極３および電解質膜４を備え、燃料側電極２および酸素側電極３が、それらの間に電解質膜４を挟んだ状態で、対向配置されている。
【０２４２】
電解質膜４としては、上記した陰イオン交換樹脂を用いることができる（すなわち、電解質膜４は、上記した陰イオン交換樹脂を含んでいる。）。
【０２４３】
なお、電解質膜４としては、例えば、多孔質基材などの公知の補強材により補強することができ、さらには、例えば、分子配向などを制御するための二軸延伸処理や、結晶化度や残存応力を制御するための熱処理などの各種処理することができる。また、電解質膜４には、その機械強度を上げるために、公知のフィラーを添加することができ、電解質膜４と、ガラス不織布などの補強剤とをプレスにより複合化させることもできる。
【０２４４】
また、電解質膜４において、通常用いられる各種添加剤、例えば、相溶性を向上させるための相溶化剤、例えば、樹脂劣化を防止するための酸化防止剤、例えば、フィルムとしての成型加工における取扱性を向上するための帯電防止剤や滑剤などを、電解質膜４としての加工や性能に影響を及ぼさない範囲で、適宜含有させることができる。
【０２４５】
電解質膜４の厚さは、特に制限されず、目的および用途に応じて、適宜設定される。
【０２４６】
電解質膜４の厚みは、例えば、１．２〜３５０μｍ、好ましくは、５〜２００μｍである。
【０２４７】
燃料側電極２は、電解質膜４の一方の面に対向接触されている。この燃料側電極２は、例えば、多孔質担体に触媒が担持されている触媒層（電池電極触媒層）を含んでいる。
【０２４８】
多孔質担体としては、特に限定されず、カーボンなどの、撥水性担体が挙げられる。
【０２４９】
電極触媒としては、特に制限されず、例えば、白金族元素（Ｒｕ、Ｒｈ、Ｐｄ、Ｏｓ、Ｉｒ、Ｐｔ）、鉄族元素（Ｆｅ、Ｃｏ、Ｎｉ）などの周期表第８〜１０（ＩＵＰＡＣ  Ｐｅｒｉｏｄｉｃ  Ｔａｂｌｅ  ｏｆ  ｔｈｅ  Ｅｌｅｍｅｎｔｓ（ｖｅｒｓｉｏｎ  ｄａｔｅ  １９  Ｆｅｂｒｕａｒｙ  ２０１０）に従う。以下同じ。）族元素や、例えば、Ｃｕ、Ａｇ、Ａｕなどの周期表第１１族元素など、さらにはこれらの組み合わせなどが挙げられ、好ましくは、Ｐｔ（白金）が挙げられる。
【０２５０】
燃料側電極２は、例えば、上記多孔質単体および触媒を、公知の電解質溶液に分散させ、電極インクを調製する。次いで、必要により、電極インクの粘度を、アルコール類などの適量の有機溶媒を配合することにより調整し、その後、電極インクを、公知の方法（例えば、スプレー法、ダイコーター法など）により電解質膜４の一方面に塗布し、所定の温度で乾燥させることにより、薄膜状の電極膜として電解質膜４の一方面に接合される。
【０２５１】
燃料側電極２における電極触媒の担持量は、特に限定されないが、例えば、０．１〜１０．０ｍｇ／ｃｍ２、好ましくは、０．５〜５．０ｍｇ／ｃｍ２である。
【０２５２】
燃料側電極２では、後述するように、供給される燃料と、電解質膜４を通過した水酸化物イオン（ＯＨ−）とを反応させて、電子（ｅ−）および水（Ｈ２Ｏ）を生成させる。なお、例えば、燃料が水素（Ｈ２）である場合には、電子（ｅ−）および水（Ｈ２Ｏ）のみを生成させ、燃料がアルコールである場合には、電子（ｅ−）および水（Ｈ２Ｏ）、および二酸化炭素（ＣＯ２）などを生成させ、燃料がヒドラジン（ＮＨ２ＮＨ２）である場合には、電子（ｅ−）、水（Ｈ２Ｏ）および窒素（Ｎ２）を生成させる。
【０２５３】
酸素側電極３は、電解質膜４の他方の面に対向接触されている。この酸素側電極３は、例えば、多孔質担体に触媒が担持されている触媒層（電池電極触媒層）を含んでいる。
【０２５４】
酸素側電極３は、例えば、上記多孔質単体および触媒を、公知の電解質溶液に分散させ、電極インクを調製する。次いで、必要により、電極インクの粘度を、アルコール類などの適量の有機溶媒を配合することにより調整し、その後、電極インクを、公知の方法（例えば、スプレー法、ダイコーター法など）により電解質膜４の他方面に塗布し、所定の温度で乾燥させることにより、薄膜状の電極膜として電解質膜４の他方面に接合される。
【０２５５】
これにより、電解質膜４、燃料側電極２および酸素側電極３は、電解質膜４の一方面に薄膜状の燃料側電極２が接合され、電解質膜４の他方面に薄膜状の酸素側電極３が接合されてなる膜・電極接合体を形成している。
【０２５６】
酸素側電極３における触媒の担持量は、特に限定されないが、例えば、０．１〜１０．０ｍｇ／ｃｍ２、好ましくは、０．５〜５．０ｍｇ／ｃｍ２である。
【０２５７】
酸素側電極３では、後述するように、供給される酸素（Ｏ２）と、電解質膜４を通過した水（Ｈ２Ｏ）と、外部回路１３を通過した電子（ｅ−）とを反応させて、水酸化物イオン（ＯＨ−）を生成させる。
【０２５８】
燃料電池セルＳは、さらに、燃料供給部材５および酸素供給部材６を備えている。燃料供給部材５は、ガス不透過性の導電性部材からなり、その一方の面が、燃料側電極２に対向接触されている。そして、この燃料供給部材５には、燃料側電極２の全体に燃料を接触させるための燃料側流路７が、一方の面から凹む葛折状の溝として形成されている。なお、この燃料側流路７には、その上流側端部および下流側端部に、燃料供給部材５を貫通する供給口８および排出口９がそれぞれ連続して形成されている。
【０２５９】
また、酸素供給部材６も、燃料供給部材５と同様に、ガス不透過性の導電性部材からなり、その一方の面が、酸素側電極３に対向接触されている。そして、この酸素供給部材６にも、酸素側電極３の全体に酸素（空気）を接触させるための酸素側流路１０が、一方の面から凹む葛折状の溝として形成されている。なお、この酸素側流路１０にも、その上流側端部および下流側端部に、酸素供給部材６を貫通する供給口１１および排出口１２がそれぞれ連続して形成されている。
【０２６０】
この燃料電池１は、実際には、上記した燃料電池セルＳが、複数積層されるスタック構造として形成される。そのため、燃料供給部材５および酸素供給部材６は、実際には、両面に燃料側流路７および酸素側流路１０が形成されるセパレータとして構成される。
【０２６１】
なお、図示しないが、この燃料電池１には、導電性材料によって形成される集電板が備えられており、集電板に備えられた端子から燃料電池１で発生した起電力を外部に取り出すことができるように構成されている。
【０２６２】
また、図１においては、この燃料電池セルＳの燃料供給部材５と酸素供給部材６とを外部回路１３によって接続し、その外部回路１３に電圧計１４を介在させて、発生する電圧を計測するようにしている。
【０２６３】
この燃料電池１においては、燃料が、改質などを経由することなく直接に、または、改質などを経由した上で、燃料側電極２に供給される。
【０２６４】
燃料としては、含水素燃料が挙げられる。
【０２６５】
含水素燃料は、分子中に水素原子を含有する燃料であって、例えば、水素ガス、アルコール類、ヒドラジン類などが挙げられ、好ましくは、水素ガスまたはヒドラジン類が挙げられる。
【０２６６】
ヒドラジン類として、具体的には、例えば、ヒドラジン（ＮＨ２ＮＨ２）、水加ヒドラジン（ＮＨ２ＮＨ２・Ｈ２Ｏ）、炭酸ヒドラジン（（ＮＨ２ＮＨ２）２ＣＯ２）、塩酸ヒドラジン（ＮＨ２ＮＨ２・ＨＣｌ）、硫酸ヒドラジン（ＮＨ２ＮＨ２・Ｈ２ＳＯ４）、モノメチルヒドラジン（ＣＨ３ＮＨＮＨ２）、ジメチルヒドラジン（（ＣＨ３）２ＮＮＨ２、ＣＨ３ＮＨＮＨＣＨ３）、カルボンヒドラジド（（ＮＨＮＨ２）２ＣＯ）などが挙げられる。上記例示の燃料は、単独または２種類以上組み合わせて用いることができる。
【０２６７】
上記した燃料化合物のうち、炭素を含まない化合物、すなわち、ヒドラジン、水加ヒドラジン、硫酸ヒドラジンなどは、ＣＯおよびＣＯ２の生成がなく、触媒の被毒が生じないことから、耐久性の向上を図ることができ、実質的なゼロエミッションを実現することができる。
【０２６８】
また、上記例示の燃料としては、上記の燃料化合物をそのまま用いてもよいが、上記例示の燃料化合物を、例えば、水および／またはアルコール（例えば、メタノール、エタノール、プロパノール、イソプロパノールなどの低級アルコールなど）などの溶液として用いることができる。この場合、溶液中の燃料化合物の濃度は、燃料化合物の種類によっても異なるが、例えば、１〜９０質量％、好ましくは、１〜３０質量％である。上記例示の溶媒は、単独または２種類以上組み合わせて用いることができる。
【０２６９】
さらに、燃料は、上記した燃料化合物をガス（例えば、蒸気）として用いることができる。
【０２７０】
そして、酸素供給部材６の酸素側流路１０に酸素（空気）を供給しつつ、燃料供給部材５の燃料側流路７に上記した燃料を供給すれば、酸素側電極３においては、次に述べるように、燃料側電極２で発生し、外部回路１３を介して移動する電子（ｅ−）と、燃料側電極２で発生する水（Ｈ２Ｏ）と、酸素（Ｏ２）とが反応して、水酸化物イオン（ＯＨ−）を生成する。生成した水酸化物イオン（ＯＨ−）は、アニオン交換膜からなる電解質膜４を、酸素側電極３から燃料側電極２へ移動する。そして、燃料側電極２においては、電解質膜４を通過した水酸化物イオン（ＯＨ−）と、燃料とが反応して、電子（ｅ−）と水（Ｈ２Ｏ）とが生成する。生成した電子（ｅ−）は、燃料供給部材５から外部回路１３を介して酸素供給部材６に移動され、酸素側電極３へ供給される。また、生成した水（Ｈ２Ｏ）は、電解質膜４を燃料側電極２から酸素側電極３へ移動する。このような燃料側電極２および酸素側電極３における電気化学的反応によって、起電力が生じ、発電が行われる。
【０２７１】
なお、この燃料電池１の運転条件は、特に限定されないが、例えば、燃料側電極２側の加圧が２００ｋＰａ以下、好ましくは、１００ｋＰａ以下であり、酸素側電極３側の加圧が２００ｋＰａ以下、好ましくは、１００ｋＰａ以下であり、燃料電池セルＳの温度が０〜１２０℃、好ましくは、２０〜８０℃として設定される。
【０２７２】
そして、このような燃料電池１においては、電解質膜４に、上記の耐久性に優れる陰イオン交換樹脂を含む燃料電池用電解質膜が、用いられている。
【０２７３】
そのため、本発明の陰イオン交換樹脂を用いて得られる本発明の燃料電池用電解質膜、および、そのような燃料電池用電解質膜を備える燃料電池は、耐久性に優れる。
【０２７４】
また、本発明は、上記した陰イオン交換樹脂を含む電極触媒層形成用バインダー、その電極触媒層形成用バインダーを含む電池電極触媒層、さらには、その電池電極触媒層を備える燃料電池を含んでいる。
【０２７５】
すなわち、燃料電池１では、上記した燃料側電極２および／または酸素側電極３の形成時において、陰イオン交換樹脂を電極触媒層形成用バインダーに含有させることができる。
【０２７６】
陰イオン交換樹脂を電極触媒層形成用バインダーに含有させる方法として、具体的には、例えば、陰イオン交換樹脂を細断し、アルコール類などの適量の有機溶媒に溶解させることにより、電極触媒層形成用バインダーを調製する。
【０２７７】
電極触媒層形成用バインダーにおいて、陰イオン交換樹脂の含有割合は、電極触媒層形成用バインダー１００質量部に対して、例えば、２〜１０質量部、好ましくは、２〜５質量部である。
【０２７８】
また、その電極触媒層形成用バインダーを、上記した燃料側電極２および／または酸素側電極３の触媒層（電池電極触媒層）の形成に用いることにより、陰イオン交換樹脂を、触媒層（電池電極触媒層）に含有させることができ、これにより、陰イオン交換樹脂を含む触媒層（電池電極触媒層）を備える燃料電池１を得ることができる。
【０２７９】
そして、このような燃料電池１においては、電池電極触媒層の形成において、上記の耐久性に優れる陰イオン交換樹脂を含む電極触媒層形成用バインダーが、用いられている。
【０２８０】
そのため、本発明の陰イオン交換樹脂を用いて得られる本発明の電極触媒層形成用バインダー、また、その電極触媒層形成用バインダーを用いて得られる電池電極触媒層は、耐久性に優れており、優れたアニオン導電性を確保することができる。
【０２８１】
その結果、そのような電池電極触媒層を備える燃料電池は、耐久性に優れており、優れたアニオン導電性を確保することができる。
【０２８２】
以上、本発明の実施形態について説明したが、本発明の実施形態は、これに限定されるものではなく、本発明の要旨を変更しない範囲で、適宜設計を変形することができる。
【０２８３】
本発明の燃料電池の用途としては、例えば、自動車、船舶、航空機などにおける駆動用モータの電源や、携帯電話機などの通信端末における電源などが挙げられる。
【実施例】
【０２８４】
次に、本発明を実施例および比較例に基づいて説明するが、本発明は下記の実施例によって限定されるものではない。
【０２８５】
［実施例］
＜第１オリゴマーの合成＞
窒素インレットおよびディーンスタックトラップを備えた１００ｍＬの丸底三口フラスコに、４，４’−ジクロロジフェニルスルホン（１６．０ｇ、５５．６ｍｍｏｌ）、４，４’−ジヒドロキシベンゾフェノン（９．５２ｇ、４４．４ｍｍｏｌ）、炭酸カリウム（１５．４ｇ、１１１ｍｍｏｌ）、Ｎ，Ｎ−ジメチルアセトアミド（１４０ｍＬ）、トルエン（４８ｍｌ）を加えた。この混合物を撹拌して４，４’−ジクロロジフェニルスルホンおよび４，４’−ジヒドロキシベンゾフェノンを溶解させた後、１７０℃に昇温してトルエンで共沸しながら４時間脱水した。
【０２８６】
脱水後、ディーンスタックトラップ内のトルエンを除去し、還流したトルエンをトラップすることで混合物からトルエンを除去し、さらに２７時間反応を続けた。
【０２８７】
ここで、エンドキャップ剤として４，４’−ジクロロジフェニルスルホン（１．６０ｇ、５．５７ｍｍｏｌ）を加え、さらに１時間反応を続けた。
【０２８８】
反応混合物を純水中に滴下して反応を停止させ、生成物を析出させた。生成物を濾別回収し、熱水、熱メタノールで数回洗浄後、８０℃で一晩真空乾燥させた。
【０２８９】
これにより、下記式で示される白色の第１オリゴマー（ｑ＝５）を、収率９４％で得た。
【０２９０】
【化８２】
0006653434.tif 000083
＜アミノメチル基含有モノマーの合成＞
【０２９１】
（カルボン酸のアミド化反応）
５００ｍＬ一口フラスコに、２，５−ジクロロ安息香酸２２．４ｇ（１１７ｍｍｏｌ）、及びジクロロメタン２００ｍＬを加え、懸濁させた後、塩化オキサリル１６．８ｇ（１３２ｍｍｏｌ）、及びジクロロメタン６６ｍＬの混合物をゆっくりと滴下した。続いて、Ｎ，Ｎ−ジメチルホルムアミドを１０滴加え、室温において６時間撹拌を行った。
【０２９２】
反応溶液の一部を１Ｈ  ＮＭＲ測定を行い、原料の消失を確認した後、ジメチルアミン塩酸塩１８．９ｇ（２３２ｍｍｏｌ）、及びトリエチルアミン５０ｍＬ（３５８ｍＬ）をゆっくりと加え、室温において２４時間撹拌を行った。
【０２９３】
反応溶液に純水を加え、水相をジクロロメタンで抽出し、合わせた有機相を１Ｍ塩酸、飽和炭酸水素ナトリウム水溶液、及び純水による洗浄を行い、溶媒を減圧留去した。得られた残渣にヘキサンを加えることにより、白色固体が析出した。ろ過により回収した析出物を、ヘキサンにより洗浄した後、８０℃で真空乾燥させた。
【０２９４】
これにより、下記式で示される淡褐色の２，５−ジクロロ−Ｎ，Ｎ−ジメチルベンズアミドを、収率９３％で得た。
【０２９５】
【化８３】
0006653434.tif 000084
【０２９６】
（アミドの還元反応）
窒素インレットおよび冷却管を一口フラスコに、水素化アルミニウムリチウム４．１４ｇ（１０９ｍｍｏｌ）、及びテトラヒドロフラン２５０ｍＬを加え、懸濁させた後、２，５−ジクロロ−Ｎ，Ｎ−ジメチルベンズアミド２３．８ｇ（１０９ｍｍｏｌ）、及びテトラヒドロフラン９０ｍＬの混合物をゆっくりと滴下し、２６時間還流を行った。
【０２９７】
反応溶液の一部を１Ｈ  ＮＭＲ測定し、原料の消失及び目的物の生成を確認した。反応溶液を室温まで放冷した後、純水４ｍＬ、１５ｗｔ％水酸化ナトリウム水溶液４ｍＬ、純水２０ｍＬを加えた。
【０２９８】
不溶物をろ過により取り除いた後、ろ液を減圧留去した。さらに、残渣をシリカゲルカラムクロマトグラフィー（ヘキサン：酢酸エチル＝９：１）により精製した。
【０２９９】
これにより、下記式で示される無色透明の２，５−ジクロロ−Ｎ，Ｎ−ジメチルベンジルアミンを、収率７７％で得た。
【０３００】
【化８４】
0006653434.tif 000085
【０３０１】
＜陰イオン交換樹脂前駆体ポリマーの合成＞
窒素インレット、メカニカルスターラーおよび冷却管を備えた１００ｍｌの丸底三口フラスコに、第１オリゴマー（４８２ｍｇ、０．１２３ｍｍｏｌ）、２，５−ジクロロ−Ｎ，Ｎ−ジメチルベンジルアミン（３１１ｍｇ、１．５２ｍｍｏｌ）、２，２’−ビピリジン（６００ｍｇ、３．８４ｍｍｏｌ）、Ｎ，Ｎ−ジメチルアセトアミド（１０ｍＬ）、トルエン（５ｍＬ）を加えた。１７０℃に昇温してトルエンで共沸しながら２時間脱水した。
【０３０２】
脱水後、ディーンスタックトラップ内のトルエンを除去し、還流したトルエンをトラップすることで混合物からトルエンを除去した。その後、８０℃まで放冷し、ビス（１，５−シクロオクタジエン）ニッケル（０）（１．００ｇ、３．６４ｍｍｏｌ）を加え、８０℃で１９時間時間反応させた。
【０３０３】
反応混合物を塩酸中に滴下し反応を停止させ、生成物を析出させた。生成物を濾別回収し、純水、炭酸カリウム水溶液、純水、メタノールで数回洗浄後、６０℃で一晩真空乾燥させた。
【０３０４】
これにより、下記式で示される淡黄色の陰イオン交換樹脂前駆体ポリマー（ｑ＝５、ｌ＝１、ｍ＝８）を収率８４％で得た。
【０３０５】
【化８５】
0006653434.tif 000086
【０３０６】
＜四級化反応＞
５０ｍＬのガラス反応容器に陰イオン交換樹脂前駆体ポリマー（３５９ｇ）とＮ，Ｎ−ジメチルアセトアミド（３．５ｍＬ）を加えた。この混合物を撹拌して陰イオン交換樹脂前駆体ポリマーを溶解させた後に、ヨウ化メチル（２４９μＬ、５．００ｍｍｏｌ）を加えて、室温で４８時間撹拌した。
【０３０７】
反応混合物にＮ，Ｎ−ジメチルアセトアミド（３ｍＬ）を加えた後、これを純水中に滴下して反応を停止させ、生成物を析出させた。生成物を濾別回収し、純水で数回洗浄後、６０℃で一晩真空乾燥させた。
【０３０８】
これにより、下記式で示される橙色の陰イオン交換樹脂（ｑ＝５、ｌ＝１、ｍ＝５）を得た。
【０３０９】
【化８６】
0006653434.tif 000087
【０３１０】
＜製膜＞
陰イオン交換樹脂を、溶液キャスト法により製膜した。
【０３１１】
すなわち、陰イオン交換樹脂（０．３０ｇ）をジメチルスルホキシド（３ｍＬ）に溶解させ、ガラスフィルター（Ｇ３）で濾過した。濾液をシリコンゴムで縁取りされたガラス板状に流し込み、水平に調節した５０℃のホットプレート上で静置し、乾燥させることにより褐色透明の膜を得た。
【０３１２】
＜イオン交換＞
なお、この膜はイオン交換基（四級アンモニウム基）の対イオンがヨウ化物イオンであるため、１ｍｏｌ／Ｌ水酸化カリウム水溶液中に２日間浸漬させ脱気した純水で洗浄することにより、水酸化物形へ変換した。
【０３１３】
［比較例］
＜第１オリゴマーの合成＞
窒素インレットおよびディーンスタックトラップを備えた１００ｍＬの丸底三口フラスコに、ヘキサフルオロビスフェノールＡ（２，２−ビス（４−ヒドロキシフェニル）ヘキサフルオロプロパン）（３．３６ｇ、１０．０ｍｍｏｌ）、炭酸カリウム（２．０７ｇ、１５．０ｍｍｏｌ）、Ｎ，Ｎ−ジメチルアセトアミド（２３ｍＬ）、トルエン（５ｍＬ）を加えた。この混合物を撹拌してヘキサフルオロビスフェノールＡを溶解させた後、１５０℃に昇温してトルエンで共沸しながら３時間脱水した。
【０３１４】
脱水後、ディーンスタックトラップ内のトルエンを除去し、還流したトルエンをトラップすることで混合物からトルエンを除去した。その後、常温まで放冷し、デカフルオロビフェニル（４．１８ｇ、１２．５ｍｍｏｌ）を加え、６０℃に昇温して２時間時間反応させた。
【０３１５】
ここで、エンドキャップ剤としてデカフルオロビフェニル（０．４２ｇ、１．３ｍｍｏｌ）を加え、さらに１時間反応を続けた。
【０３１６】
反応混合物を熱水中に滴下して反応を停止させ、生成物を析出させた。生成物を濾別回収し、熱水、熱メタノールで数回洗浄後、６０℃で一晩真空乾燥させた。
【０３１７】
これにより、下記式で示される白色の第１オリゴマー（ｘ＝６）を、収率８７％で得た。
【０３１８】
【化８７】
0006653434.tif 000088
【０３１９】
＜第２オリゴマーの合成＞
窒素インレットを備えた１００ｍＬの丸底三口フラスコに、第１オリゴマー（３．００ｇ、０．８９３ｍｍｏｌ）、４−クロロフェノール（０．２９ｇ、２．２ｍｍｏｌ）、炭酸カリウム（０．４３ｇ、３．０ｍｍｏｌ）、Ｎ，Ｎ−ジメチルアセトアミド（３０ｍＬ）を加えた。この混合物を撹拌して第１オリゴマーおよび４−クロロフェノールを溶解した後、４０℃に昇温して３時間反応させた。
【０３２０】
反応混合物を純水中に滴下して反応を停止させ、生成物を析出させた。生成物を濾別回収し、純水、メタノールで数回洗浄後、６０℃で一晩真空乾燥させた。
【０３２１】
これにより、下記式で示される白色の第２オリゴマー（ｘ＝６）を収率８７％で得た。
【０３２２】
【化８８】
0006653434.tif 000089
【０３２３】
＜陰イオン交換樹脂前駆体ポリマーの合成＞
窒素インレット、メカニカルスターラーおよび冷却管を備えた１００ｍＬの丸底三口フラスコに、第２オリゴマー（０．６０ｇ、０．１４ｍｍｏｌ）、１，４−ジクロロベンゼン（０．０４ｇ、０．３ｍｍｏｌ）、１，３−ジクロロベンゼン（０．１６ｇ、１．１ｍｍｏｌ）、２，２’−ビピリジン（０．５７ｇ、３．６ｍｍｏｌ）、ビス（１，５−シクロオクタジエン）ニッケル（０）（１．００ｇ、３．６０ｍｍｏｌ）、Ｎ，Ｎ−ジメチルアセトアミド（１０ｍｌ）を加えた。この混合物を撹拌して第２オリゴマー、１，４−ジクロロベンゼン、１，３−ジクロロベンゼンを溶解させた後に、８０℃に加熱して３時間反応させた。
【０３２４】
反応混合物を塩酸中に滴下し反応を停止させ、生成物を析出させた。生成物を濾別回収し、純水、メタノールで数回洗浄後、６０℃で一晩真空乾燥させた。
【０３２５】
これにより、下記式で示される白色の陰イオン交換樹脂前駆体ポリマー（ｑ＝６、ｌ＝１、ｍ＝２、ｎ＝８）を収率９２％で得た。
【０３２６】
【化８９】
0006653434.tif 000090
【０３２７】
＜陰イオン交換基導入＞
（クロロメチル化反応）
１００ｍＬのガラス反応容器に陰イオン交換樹脂前駆体ポリマー（０．６０ｇ）と１，１，２，２−テトラクロロエタン（２７ｍＬ）を加えた。この混合物を撹拌して陰イオン交換樹脂前駆体ポリマーを溶解させた後に、アルゴンで置換したグローブボックス中において、クロロメチルメチルエーテル（１６ｍＬ）、塩化亜鉛（０．５ｍｏｌ／Ｌテトラヒドロフラン溶液）（３ｍＬ）を加えて、８０℃で５日間反応させた。
【０３２８】
反応混合物をメタノール中に滴下して反応を停止させ、生成物を析出させた。生成物を濾別回収し、メタノールで数回洗浄後、６０℃で一晩真空乾燥させた。
【０３２９】
これにより、下記式で示される白色のクロロメチル化された陰イオン交換樹脂前駆体ポリマーを得た。
【０３３０】
【化９０】
0006653434.tif 000091
【０３３１】
（製膜）
クロロメチル化された陰イオン交換樹脂前駆体ポリマーを、溶液キャスト法により製膜した。
【０３３２】
すなわち、クロロメチル化された陰イオン交換樹脂前駆体ポリマー（０．５ｇ）を１，１，２，２−テトラクロロエタン（５ｍＬ）に溶解させ、ガラスフィルター（Ｇ３）で濾過した。濾液をシリコンゴムで縁取りされたガラス板状に流し込み、水平に調節した５０℃のホットプレート上で静置し、乾燥させることにより透明な膜を得た。
【０３３３】
（四級化反応）
クロロメチル化された陰イオン交換樹脂前駆体ポリマーの膜を、トリメチルアミン４５質量％水溶液中に室温で２日間浸漬させ、四級化させることにより、下記式で示される透明な陰イオン交換樹脂の膜を得た。
【０３３４】
【化９１】
0006653434.tif 000092
【０３３５】
＜イオン交換＞
なお、この膜はイオン交換基（四級アンモニウム基）の対イオンが塩化物イオンであるため、１ｍｏｌ／Ｌ水酸化カリウム水溶液中に２日間浸漬させ脱気した純水で洗浄することにより、水酸化物型へ変換した。
【０３３６】
（評価）
＜水酸化物イオン導電率の測定＞
上記陰イオン交換膜に対し、水酸化物イオン導電率測定を行った。測定は、交流四端子法（３００ｍＶ、１０−１０００００Ｈｚ）で、３０℃において水中で実施した。測定装置にはＳｏｌａｒｔｏｌｏｎ１２５５Ｂ／１２８７を使用し、プローブにはφ１ｍｍの金線を用いた。測定サンプルは、上記得られた陰イオン交換膜を、幅１ｃｍ、に切り出し、プローブ間距離１ｃｍで固定した。上記各温度での水酸化物イオン導電率σ（Ｓ／ｃｍ）は、次式より、プローブ間距離Ｌ（１ｃｍ）、インピーダンスＺ（Ω）、膜断面積Ａ（ｃｍ２）から算出した。
σ＝（Ｌ／Ｚ）×１／Ａ
【０３３７】
その結果を図２に示すように、実施例で得た陰イオン交換樹脂の膜は、比較例で得た陰イオン交換樹脂の膜よりも低いＩＥＣにも関わらず、より高い水酸化物イオン導電率を示した。
【符号の説明】
【０３３８】
１    燃料電池
２    燃料側電極
３    酸素側電極
４    電解質膜
Ｓ    燃料電池セル
【図１】
0006653434.tif 000097
【図２】
0006653434.tif 000098